(57)【要約】  本発明は、塗膜に関し、より具体的には、防曇性、防曇持続性、耐水性に優れる防曇塗膜に関する。本発明によれば、金属酸化物（Ａ）と親水性化合物（Ｂ）とを含み、表面のＸＰＳによる元素分析においてＣ１ｓスペクトルと金属酸化物由来の金属（Ｍ）スペクトルとから得られるＣ元素と金属元素との元素濃度比（Ｃ１ｓ／Ｍ）が０．２〜１０の範囲である塗膜が提供される。表面のＸＰＳによる元素分析において炭素−酸素結合及び／又は炭素−窒素結合に由来するＣ１ｓスペクトルから得られるＣ元素の相対元素濃度は、５〜５０ａｔｏｍｉｃ％の範囲であってよい。上記金属酸化物は、コロイダルシリカであってよい。本発明の塗膜は、防曇塗膜、自動車外装部品用塗膜として、特に好適に用いることができる。【特許請求の範囲】
【請求項１】
金属酸化物（Ａ）と親水性化合物（Ｂ）とを含み、表面のＸＰＳによる元素分析においてＣ１ｓスペクトルと金属酸化物由来の金属（Ｍ）スペクトルとから得られるＣ元素と金属元素との元素濃度比（Ｃ１ｓ／Ｍ）が０．２〜１０の範囲である塗膜。
【請求項２】
表面のＸＰＳによる元素分析において炭素−酸素結合及び／又は炭素−窒素結合に由来するＣ１ｓスペクトルから得られるＣ元素の相対元素濃度が５〜５０ａｔｏｍｉｃ％の範囲である、請求項１に記載の塗膜。
【請求項３】
上記金属酸化物（Ａ）が、コロイダルシリカである、請求項１又は２に記載の塗膜。
【請求項４】
上記親水性化合物（Ｂ）が、非共有結合及び／又は共有結合を介して上記金属酸化物表面に結合していることを特徴とする、請求項１〜３のいずれか１項に記載の塗膜。
【請求項５】
イソシアネート系化合物（Ｃ）をさらに含むことを特徴とする、請求項１〜４のいずれか１項に記載の塗膜。
【請求項６】
上記親水性化合物（Ｂ）が、ノニオン系化合物、アニオン系化合物及び両性イオン系化合物からなる群から選択される少なくとも１種であることを特徴とする、請求項１〜５のいずれか１項に記載の塗膜。
【請求項７】
上記親水性化合物（Ｂ）が、分子内に炭素−酸素結合を有することを特徴とする、請求項１〜６のいずれか１項に記載の塗膜。
【請求項８】
上記親水性化合物（Ｂ）が、分子内にアルキレングリコール部位を有することを特徴とする、請求項１〜７のいずれか１項に記載の塗膜。
【請求項９】
上記イソシアネート化合物（Ｃ）が、水分散ポリイソシアネート化合物であることを特徴とする、請求項１〜８のいずれか１項に記載の塗膜。
【請求項１０】
上記イソシアネート化合物（Ｃ）が、ブロックポリイソシアネートであることを特徴とする請求項１〜９のいずれか１項に記載の塗膜。
【請求項１１】
重合体粒子（Ｄ）をさらに含む、請求項１〜１０のいずれか１項に記載の塗膜。
【請求項１２】
塗膜を８５℃８５％ＲＨの環境下に２４時間曝露後、２３℃５０％ＲＨの環境下に１時間静置させる耐湿性試験に供した後に測定した水接触角が４０°未満である、請求項１〜１１のいずれか１項に記載の塗膜。
【請求項１３】
金属酸化物（Ａ）、親水性化合物（Ｂ）、並びに、任意選択で、イソシアネート化合物（Ｃ）及び／又は重合体粒子（Ｄ）及び／又は水を含有し、請求項１〜１２のいずれか１項に記載の塗膜を製造するためのコーティング組成物。
【請求項１４】
上記親水性化合物（Ｂ）が、分子内にイソシアネート基と反応し得る官能基を二つ以上有していることを特徴とする、請求項１３に記載のコーティング組成物。
【請求項１５】
上記親水性化合物（Ｂ）のグリフィン法で求められるＨＬＢ値が２〜１４であることを特徴とする、請求項１３又は１４に記載のコーティング組成物。
【請求項１６】
樹脂基材及び／又はガラス基材と、請求項１〜１２のいずれか１項に記載の塗膜との積層体。
【請求項１７】
樹脂基材及び／又はガラス基材に防曇性を付与するための請求項１〜１２のいずれか１項に記載の塗膜の使用。
【請求項１８】
防曇塗膜として使用される、請求項１〜１２のいずれか１項に記載の塗膜。
【請求項１９】
自動車外装部品用塗膜として使用される、請求項１〜１２のいずれか１項に記載の塗膜。
【発明の詳細な説明】
【技術分野】
【０００１】
本発明は、防曇塗膜およびコーティング組成物に係る。本発明は、特に防曇性、防曇持続性、耐水性に優れる防曇塗膜を形成するためのコーティング組成物および防曇塗膜に関する。
【背景技術】
【０００２】
ガラス板の代替として軽量化や成形性の観点から樹脂成形体が広く用いられている。用途として、自動車部品、家電部品、ハウジング、容器、フィルム、シート等の広い分野で使用されている。特に透明プラスチックは、各種窓、光学用レンズ、ミラー、眼鏡、ゴーグル、遮音壁、信号機灯のレンズ、前照灯レンズ、カーブミラー、風防、銘板等に使用されている。しかし、プラスチック等の樹脂基材は、外気との温湿度差により、基材の一方の面が露点温度以下になった場合や、急激な温湿度変化が生じた場合に基材表面が結露し、表面に微細な水滴が付着し透過光を散乱することがある。そのような場合、樹脂成形体は、透明性が損なわれ、いわゆる曇りが発生する。
この曇りを防ぐ方法として下記のような提案がなされてきた。
（１）基材表面に吸水性化合物の塗膜を作製する方法。
（２）基材表面に界面活性剤等の親水化合物の塗膜を作製することで基材表面を親水性にする方法。【０００３】
具体的には、（１）の方法として、特許文献１では、硬化エポキシド樹脂、あるいはウレタン樹脂からなる吸水性の架橋樹脂層を有し、前記吸水層が金属酸化物微粒子を含有する防曇性物品等が提案されている。また、特許文献２では、硬化エポキシ樹脂とポリオキシエチレンアルキルエーテル系の界面活性剤を含有する吸水層を具備した防曇性物品が提案されている。
しかしながら、これらの方法においては、一定のレベルまでは防曇性を維持できるが、吸水能以上の水分が該物品に凝集、付着すると曇りが生じる。そのため、高い防曇持続性を発現させるためには膜厚を厚くする必要があるといった不都合があった。【０００４】
（２）の方法として、特許文献３、特許文献４では、塗膜表面がコロイダルシリカであることを特徴とする親水性、防汚性塗膜が開示されている。具体的には、特許文献３、特許文献４では、コロイダルシリカとノニオン系界面活性剤とを含有する防汚塗膜が開示されている。しかしながら、この例ではコロイダルシリカが塗膜最表面に偏在していることを特徴としている。そのため、初期の親水性、防曇性には優れるものの、高温多湿環境下などの過酷な環境下においては塗膜表面への異物の吸着等により、防曇性の低下が起こりうる。
【先行技術文献】
【特許文献】
【０００５】
【特許文献１】国際公開第２０１２／１６１３３０
【特許文献２】国際公開第２０１５／００８６７２
【特許文献３】特許第４８１２９０２号
【特許文献４】国際公開第２０１０／１０４１４６号
【発明の概要】
【発明が解決しようとする課題】
【０００６】
本発明は、従来技術にない新規な塗膜を提供することを課題とする。また、上述した従来技術の問題点に鑑み、本発明は、好ましくは防曇性、耐水性に優れ、高温多湿下などに晒された場合においても防曇性を持続可能な防曇性塗膜を提供することを課題とする。
【課題を解決するための手段】
【０００７】
本発明者らは上記課題を解決すべく鋭意検討した結果、本発明に完成させた。
すなわち、本発明の諸態様は、以下のとおりである。
［１］．
金属酸化物（Ａ）と親水性化合物（Ｂ）とを含み、表面のＸＰＳによる元素分析においてＣ１ｓスペクトルと金属酸化物由来の金属（Ｍ）スペクトルとから得られるＣ元素と金属元素との元素濃度比（Ｃ１ｓ／Ｍ）が０．２〜１０の範囲である塗膜。
［２］．
表面のＸＰＳによる元素分析において炭素−酸素結合及び／又は炭素−窒素結合に由来するＣ１ｓスペクトルから得られるＣ元素の相対元素濃度が５〜５０ａｔｏｍｉｃ％の範囲である、上記［１］項に記載の塗膜。
［３］．
上記金属酸化物（Ａ）が、コロイダルシリカである、上記［１］又は［２］項に記載の塗膜。
［４］．
上記親水性化合物（Ｂ）が、非共有結合及び／又は共有結合を介して上記金属酸化物表面に結合していることを特徴とする、上記［１］〜［３］項のいずれか１項に記載の塗膜。
［５］．
イソシアネート系化合物（Ｃ）をさらに含むことを特徴とする、上記［１］〜［４］項のいずれか１項に記載の塗膜。
［６］．
上記親水性化合物（Ｂ）が、ノニオン系化合物、アニオン系化合物及び両性イオン系化合物からなる群から選択される少なくとも１種であることを特徴とする、上記［１］〜［５］項のいずれか１項に記載の塗膜。
［７］．
上記親水性化合物（Ｂ）が、分子内に炭素−酸素結合を有することを特徴とする、上記［１］〜［６］項のいずれか１項に記載の塗膜。
［８］．
上記親水性化合物（Ｂ）が、分子内にアルキレングリコール部位を有することを特徴とする、上記［１］〜［７］項のいずれか１項に記載の塗膜。
［９］．
上記イソシアネート化合物（Ｃ）が、水分散ポリイソシアネート化合物であることを特徴とする、上記［１］〜［８］項のいずれか１項に記載の塗膜。
［１０］．
上記イソシアネート化合物（Ｃ）が、ブロックポリイソシアネートであることを特徴とする上記［１］〜［９］項のいずれか１項に記載の塗膜。
［１１］．
重合体粒子（Ｄ）をさらに含む、上記［１］〜［１０］項のいずれか１項に記載の塗膜。
［１２］．
塗膜を８５℃８５％ＲＨの環境下に２４時間曝露後、２３℃５０％ＲＨの環境下に１時間静置させる耐湿性試験に供した後に測定した水接触角が４０°未満である、上記［１］〜［１１］項のいずれか１項に記載の塗膜。
［１３］．
金属酸化物（Ａ）、親水性化合物（Ｂ）、並びに、任意選択で、イソシアネート化合物（Ｃ）及び／又は重合体粒子（Ｄ）及び／又は水を含有し、上記［１］〜［１２］項のいずれか１項に記載の塗膜を製造するためのコーティング組成物。
［１４］．
上記親水性化合物（Ｂ）が、分子内にイソシアネート基と反応し得る官能基を二つ以上有していることを特徴とする、上記［１３］項に記載のコーティング組成物。
［１５］．
上記親水性化合物（Ｂ）のグリフィン法で求められるＨＬＢ値が２〜１４であることを特徴とする、上記［１３］又は［１４］項に記載のコーティング組成物。
［１６］．
樹脂基材及び／又はガラス基材と、上記［１］〜［１２］項のいずれか１項に記載の塗膜との積層体。
［１７］．
樹脂基材及び／又はガラス基材に防曇性を付与するための上記［１］〜［１２］項のいずれか１項に記載の塗膜の使用。
［１８］．
防曇塗膜として使用される、上記［１］〜［１２］項のいずれか１項に記載の塗膜。
［１９］．
自動車外装部品用塗膜として使用される、上記［１］〜［１２］項のいずれか１項に記載の塗膜。
また、特定の用途を有する本発明の塗膜は、以下のようにも表現されうる。
［１Ａ］
金属酸化物（Ａ）と親水性化合物（Ｂ）とを含み、表面のＸＰＳによる元素分析においてＣ１ｓスペクトルと金属酸化物由来の金属（Ｍ）スペクトルとから得られるＣ元素と金属元素との元素濃度比（Ｃ１ｓ／Ｍ）が０．２〜１０の範囲である、防曇塗膜。
［１Ｂ］
金属酸化物（Ａ）と親水性化合物（Ｂ）とを含み、表面のＸＰＳによる元素分析においてＣ１ｓスペクトルと金属酸化物由来の金属（Ｍ）スペクトルとから得られるＣ元素と金属元素との元素濃度比（Ｃ１ｓ／Ｍ）が０．２〜１０の範囲である、自動車外装部品用塗膜。
【発明の効果】
【０００８】
本発明によれば、従来技術にない新規な塗膜が提供される。また、本発明によれば、好ましくは防曇性、防水性に優れ、高温多湿下のような過酷な環境下に晒された場合においても防曇性が持続される塗膜を提供可能である。
【発明を実施するための形態】
【０００９】
以下、本発明を実施するための形態（以下「実施形態」と略記する。）について詳細に説明する。尚、本発明は、以下の実施の形態に限定されるものではなく、その要旨の範囲内で種々変形して実施することができる。
【００１０】
本発明の各構成成分について説明する。
【００１１】
一実施形態に係る塗膜は、例えば、水等の溶媒等に分散させたコーティング組成物（「水分散体」と略記することがある）を基材上に塗工し、乾燥して形成される。従って、基本的に、塗膜とコーティング組成物とは、溶媒を除いて成分構成及びその割合が同一である。すなわち、本発明に係る塗膜は、特に断りがない限り、以下で説明するコーティング組成物の成分群が有する特性及び量比を備える。従って、以下では、コーティング組成物の構成を中心に説明する。
【００１２】
一実施形態に係るコーティング組成物は、（Ａ）成分：金属酸化物、および、（Ｂ）成分：親水性化合物を含む。
これら各成分について詳述する。
【００１３】
（Ａ）成分：金属酸化物
（Ａ）成分に用いられる金属酸化物としては、（Ｂ）成分との相互作用の観点から、例えば、二酸化珪素、酸化アルミニウム、酸化アンチモン、酸化チタン、酸化インジウム、酸化スズ、酸化ジルコニウム、酸化鉛、酸化鉄、珪酸カルシウム、酸化マグネシウム、酸化ニオブ、及び酸化セリウム等が使用可能である。なかでも、相互作用の強さの観点から、表面水酸基の多い二酸化珪素（シリカ）、酸化アルミニウム（アルミナ）、酸化アンチモン、及びそれらの複合酸化物等が好ましい。なお、（Ａ）成分として、上述した金属酸化物の２種以上を併用してもよい。
【００１４】
さらに、（Ａ）成分に用いられる金属酸化物として、防汚染性を付与する観点から、光照射により光触媒活性及び／又は親水性を発現する化合物（以下、単に「光触媒」と略記することがある）を用いてもよい。（Ａ）成分として、光照射により光触媒活性を発現する化合物を用いることにより、コーティング組成物から形成される塗膜の表面に、汚染有機物質の優れた分解活性や耐汚染性を発現し得る。なお、本明細書において塗膜の「親水性」とは、測定対象物表面に対する水（２３℃）の接触角が、好ましくは６０゜以下、より好ましくは３０゜以下、更に好ましくは２０゜以下になることを意味する。水接触角の測定方法については実施例にて後述する。なお、ここで言う「光照射により親水性を発現する化合物」は、元来親水性を有する（Ｂ）成分の親水性化合物とは区別される。
【００１５】
光触媒として、より具体的には、ＴｉＯ２、ＺｎＯ、ＳｒＴｉＯ３、ＢａＴｉＯ３、ＢａＴｉＯ４、ＢａＴｉ４Ｏ９、Ｋ２ＮｂＯ３、Ｎｂ２Ｏ５、Ｆｅ２Ｏ３、Ｔａ２Ｏ５、Ｋ３Ｔａ３Ｓｉ２Ｏ３、ＷＯ３、ＳｎＯ２、Ｂｉ２Ｏ３、ＢｉＶＯ４、ＮｉＯ、Ｃｕ２Ｏ、ＲｕＯ２、及びＣｅＯ２等が使用可能である。さらに、光触媒として、Ｔｉ、Ｎｂ、Ｔａ、Ｖから選ばれた少なくとも１種の元素を有する層状酸化物（例えば、特開昭６２−７４４５２号公報、特開平２−１７２５３５号公報、特開平７−２４３２９号公報、特開平８−８９７９９号公報、特開平８−８９８００号公報、特開平８−８９８０４号公報、特開平８−１９８０６１号公報、特開平９−２４８４６５号公報、特開平１０−９９６９４号公報、特開平１０−２４４１６５号公報等参照）が使用可能である。これらの光触媒のなかでも、ＴｉＯ２（酸化チタン）は、無害であり、化学的安定性にも優れるため好ましい。酸化チタンとしては、アナターゼ型、ルチル型、及びブルッカイト型のいずれも使用できる。
【００１６】
また、（Ａ）成分に用いられる金属酸化物として、コーティング組成物から形成される塗膜の帯電防止性能等を発現する観点から、導電性を有する金属酸化物を用いることができる。導電性を有する金属酸化物としては、例えば、錫をドープした酸化インジウム（ＩＴＯ）、アンチモンをドープした酸化錫（ＡＴＯ）、酸化スズ、及び酸化亜鉛等が使用可能である。
【００１７】
（Ａ）成分は、コーティング組成物の原料として、例えば、粉体、分散液、及びゾル等の形態で使用される。ここで、分散液又はゾルとは、（Ａ）成分が、水及び／又は親水性有機溶媒中に０．０１〜８０質量％、好ましくは０．１〜５０質量％の濃度で、一次粒子及び／又は二次粒子として分散されたものを意味する。親水性有機溶媒としては、例えば、エチレングリコール、ブチルセロソルブ、ｎ−プロパノール、イソプロパノール、ｎ−ブタノール、エタノール、メタノール等のアルコール類、アセトン、メチルエチルケトン、メチルイソブチルケトン等のケトン類、テトラヒドロフラン、ジオキサン等のエーテル類、ジメチルアセトアミド、ジメチルホルムアミド等のアミド類、ジメチルスルホキシド、ニトロベンゼン、Ｎ−メチルピロリドン等、さらにはこれらの２種以上の混合物が使用可能である。
【００１８】
粉体、分散液又はゾル中で観察される（Ａ）成分の数平均粒子径（１次粒子と２次粒子との混合物であってもよいし、１次粒子、２次粒子何れかのみであってもよい）は、好ましくは１ｎｍ〜４００ｎｍであり、より好ましくは１ｎｍ〜１００ｎｍであり、更に好ましくは３ｎｍ〜８０ｎｍであり、特に好ましくは４ｎｍ〜５０ｎｍである。ここでの特定範囲の数平均粒子径は、形成された塗膜中でも通常維持される。（Ａ）成分の数平均粒子径は、得られるコーティング組成物を用いて形成される塗膜の光学特性等に寄与し得る。特に、数平均粒子径を１００ｎｍ以下とすることにより、得られる塗膜の透明性を大きく向上させ得る。なお、（Ａ）成分についての明細書における数平均粒子径（単に、「粒子径」と略記することがある）とは、後述する実施例の方法に準じて測定された値である。
【００１９】
一実施形態において、金属酸化物（Ａ）は、取扱い性の観点からコロイダルシリカが好ましい。コロイダルシリカは、ゾル−ゲル法で調製されてもよいし、市販品を利用してもよい。ゾル−ゲル法で調製する場合には、Ｗｅｒｎｅｒ  Ｓｔｏｂｅｒ  ｅｔ  ａｌ；Ｊ．Ｃｏｌｌｏｉｄ  ａｎｄ  Ｉｎｔｅｒｆａｃｅ  Ｓｃｉ．，  ２６，  ６２−６９  （１９６８）、Ｒｉｃｋｅｙ  Ｄ．Ｂａｄｌｅｙ  ｅｔ  ａｌ；Ｌａｎｇ  ｍｕｉｒ  ６，  ７９２−８０１  （１９９０）、色材協会誌，６１  ［９］  ４８８−４９３  （１９８８）等を参照できる。コロイダルシリカは、二酸化ケイ素を基本単位とするシリカの水又は水溶性溶媒の分散体である。コロイダルシリカの数平均粒子径は１〜４００ｎｍであり、好ましくは１〜１００ｎｍであり、より好ましくは４〜５０ｎｍである。数平均粒子径が１ｎｍ以上の場合、コーティング組成物の貯蔵安定性が良好となる傾向にある。また、数平均粒子径が４００ｎｍ以下の場合、透明性が良好となる傾向にある。
【００２０】
上記範囲の数平均粒子径のコロイダルシリカは、水性分散液の状態で、酸性及び塩基性のいずれであっても用いることができる。混合する親水性化合物（Ｂ）の安定領域に応じて、適宜液性を選択することができる。（両者が非共有結合する場合）コロイダルシリカと親水性化合物との非共有結合が強固になることからｐＨ７以下の酸性領域であることが好ましい。水を分散媒体とする酸性のコロイダルシリカとしては、例えば市販品として日産化学工業（株）製スノーテックス（登録商標）−ＯＸＳ、スノーテックス−ＯＳ、スノーテックス−Ｏ、スノーテックス−ＯＬ、スノーテックス−ＯＹＬ、旭電化工業（株）製アデライト（登録商標）ＡＴ−２０Ｑ、クラリアントジャパン（株）製クレボゾール（登録商標）２０Ｈ１２、及びクレボゾール３０ＣＡＬ２５などが利用できる。
【００２１】
塩基性のコロイダルシリカとしては、アルカリ金属イオン、アンモニウムイオン、及びアミンの添加で安定化したシリカがある。例えば、日産化学工業（株）製スノーテックス−２０、スノーテックス−３０、スノーテックス−Ｃ、スノーテックス−Ｃ３０、スノーテックス−ＣＭ４０、スノーテックス−Ｎ、スノーテックス−Ｎ３０、スノーテックス−Ｋ、スノーテックス−ＸＬ、スノーテックス−ＹＬ、スノーテックス−ＺＬ、スノーテックスＰＳ−Ｍ、及びスノーテックスＰＳ−Ｌ等が使用可能である。あるいは、旭電化工業（株）製アデライトＡＴ−２０、アデライトＡＴ−３０、アデライトＡＴ−２０Ｎ、アデライトＡＴ−３０Ｎ、アデライトＡＴ−２０Ａ、アデライトＡＴ−３０Ａ、アデライトＡＴ−４０、及びアデライトＡＴ−５０等も使用可能である。さらに、クラリアントジャパン（株）製クレボゾール３０Ｒ９、クレボゾール３０Ｒ５０、及びクレボゾール５０Ｒ５０等や、デュポン社製ルドックス（登録商標）ＨＳ−４０、ルドックスＨＳ−３０、ルドックスＬＳ、及びルドックスＳＭ−３０等も使用可能である。
【００２２】
また、水溶性溶剤を分散媒体とするコロイダルシリカとしては、例えば、日産化学工業（株）製ＭＡ−ＳＴ−Ｍ（数平均粒子径が２０〜２５ｎｍのメタノール分散タイプ）、ＩＰＡ−ＳＴ（数平均粒子径が１０〜１５ｎｍのイソプロピルアルコール分散タイプ）、ＥＧ−ＳＴ（数平均粒子径が１０〜１５ｎｍのエチレングリコール分散タイプ）、ＥＧ−ＳＴ−ＺＬ（数平均粒子径が７０〜１００ｎｍのエチレングリコール分散タイプ）、及びＮＰＣ−ＳＴ（数平均粒子径が１０〜１５ｎｍのエチレングリコールモノプロピルエーテール分散タイプ）等が使用可能である。
なお、これらのコロイダルシリカは、一種又は二種類以上組み合わせて使用されてもよい。また、少量成分として、アルミナ、及びアルミン酸ナトリウム等を含んでいてもよい。さらに、コロイダルシリカは、安定剤として無機塩基（水酸化ナトリウム、水酸化カリウム、水酸化リチウム、アンモニアなど）や有機塩基（テトラメチルアンモニウムなど）等を含んでいてもよい。
【００２３】
（Ｂ）成分：親水性化合物
（Ｂ）成分は、（Ａ）成分の分散性向上、非共有結合及び／又は共有結合を介した（Ａ）成分表面への固定化による防曇持続性・耐湿性の向上、ならびに、塗膜の成膜性向上等の目的のために、コーティング組成物に含有される。
【００２４】
（Ｂ）成分に用いられる親水性化合物としては、コーティング組成物の分散安定性の観点から水に溶解及び／又は分散可能な化合物が使用可能である。水に溶解及び／又は分散可能であれば親水性基の他、疎水性基を有しても良い。また、金属酸化物（Ａ）との相互作用部位を含有していることが塗膜の耐久性の観点から好ましい。そのような相互作用部位の例としては、水酸基、アミノ基、アミド基、カルボキシル基、シラノール基、スルホ基、ポリオキシアルキレン部位、アンモニウム塩部位、ピリジニウム塩部位、イミダゾリウム塩部位などが挙げられる。
【００２５】
一実施態様として、親水性化合物（Ｂ）は、ノニオン系化合物、アニオン系化合物及び両性イオン系化合物からなる群から選択される少なくとも１種であってよい。ノニオン系化合物、アニオン系化合物及び両性イオン系化合物としては、これらのイオン特性を有する公知の化合物のいずれかを用いることができる。
ノニオン系化合物の例としては、親水性部位として水酸基、カルボキシル基、アミド基、アミノ基などを有する化合物などが挙げられる。
アニオン系化合物の例としては、カルボン酸部位、スルホン酸部位、リン酸部位、ボロン酸部位を有する化合物などが挙げられる。
両性イオン系化合物の例としては、カルボン酸部位、スルホン酸部位、リン酸部位、ボロン酸などのアニオン性部位と、四級アンモニウム部位、イミダゾリウム部位、ピリジニウム部位、スルホニウム部位、ホスホニウム部位などのカチオン性部位を同一分子内に有する化合物などが挙げられる。
【００２６】
また、一実施態様として、親水性化合物（Ｂ）は、分子内にイソシアネート基（イソシアネート化合物（Ｃ）が有する基である）と反応し得る官能基を１つまたは２つ以上、好ましくは２つ以上有しているものであってよい。イソシアネート基と反応し得る官能基の例としては、水酸基、アミノ基、アミド基、カルボキシル基、シラノール基、スルホ基等が挙げられる。
この中でも、親水性化合物（Ｂ）は、分子内に少なくとも１つの水酸基を有する親水性化合物が好ましい。分子内に２つ以上の水酸基を有する親水性化合物がより好ましい。
金属酸化物（Ａ）との相互作用部位を有する親水性化合物を用いることにより、金属酸化物（Ａ）（例えばコロイダルシリカ）表面へ非共有結合及び／又は共有結合を介して固定化され、高温多湿環境下や水中に晒された場合の防曇持続性が向上する。
また、分子内にイソシアネート基と反応し得る官能基を１つまたは２つ以上、好ましくは２つ以上有する親水性化合物を用いることにより、当該親水性化合物が塗膜中に固定化され、水との接触による溶出を防止することができる。
具体的には、上記相互作用部位であると共にイソシアネート基と反応し得る官能基を分子内に２つ以上有する親水性化合物（Ｂ）の例として、特に限定されないが、ポリオキシアルキレングリコール、ポリオキシアルキレンフェニルエーテル、ポリオキシアルキレンアルキルアリールエーテル、ポリオキシアルキレンソルビタン脂肪酸エステル、ポリオキシエチレンオキシプロピレンブロックコポリマー、ポリオキシエチレンオキシプロピレンオキシエチレントリブロックコポリマー、ポリオキシプロピレンオキシエチレンオキシプロピレントリブロックコポリマー等のアルキレングリコール部位含有ポリマー群、ポリビニルアルコール、ポリヒドロキシアルキル（メタ）アクリレート、ヒドロキシアルキル（メタ）アクリレートとアルキル（メタ）アクリレートの共重合体などが挙げられる。これらを一種単独で使用してもよいし、二種以上を併用してもよい。これらの中でもポリオキシエチレンオキシプロピレンオキシエチレントリブロックコポリマーを含有すると、コロイダルシリカ表面への固定化、防曇持続性向上、及び成膜性の観点から好ましい。
【００２７】
一般に、金属酸化物および水を含むコーティング組成物を塗工して得られる塗膜は、金属酸化物成分が最表面に存在することになる。よって、例えば上述のコロイダルシリカを含むコーティング組成物を用いる場合は、塗膜の最表面はシリカの成分が存在することになる。
一方、本発明の塗膜は、表面のＸＰＳによる元素分析においてＣ１ｓスペクトルと金属酸化物由来の金属（Ｍ）スペクトルとから得られるＣ元素と金属元素との元素濃度比（Ｃ１ｓ／Ｍ）が０．２〜１０の範囲である。Ｃ１ｓ／Ｍが０．２以上であることにより、塗膜表面の金属酸化物の露出度がより小さくなり、高温多湿環境下に晒された場合に異物による汚染が抑制され、防曇性が所望のレベルに維持される。Ｃ１ｓ／Ｍが１０以下であることにより、金属酸化物表面に固定化されていない有機成分の量がより小さくなり、耐水性が所望のレベルに維持される。
【００２８】
さらに、表面のＸＰＳによる元素分析において炭素−酸素結合、及び／又は炭素−窒素結合に由来するＣ１ｓスペクトルから得られるＣ元素の相対元素濃度が５〜５０ａｔｏｍｉｃ％の範囲とすることで塗膜の防曇性、親水性が一層向上する。５ａｔｏｍｉｃ％以上であることにより塗膜表面の親水性基の密度がより大きくなり、親水性、防曇性が良好になる。５０ａｔｏｍｉｃ％以下であることにより水への溶解性が所望の範囲に維持され耐水性が良好になる。
【００２９】
塗膜表面のＸＰＳによる元素分析においてＣ１ｓ／Ｍの下限は、より好ましくは０．３以上、更に好ましくは０．４以上である。その上限は、より好ましくは８以下である。換言すれば、Ｃ１ｓ／Ｍは、０．２〜８の範囲、０．３〜１０の範囲、０．３〜８の範囲、
０．４〜１０の範囲、または０．４〜８の範囲であってよい。
また、塗膜表面のＸＰＳによる元素分析において、炭素−酸素結合、及び／又は炭素−窒素結合に由来するＣ１ｓスペクトルの相対元素濃度の下限は、より好ましくは１０ａｔｏｍｉｃ％以上である。その上限は、より好ましくは４０ａｔｏｍｉｃ％以下である。換言すれば、炭素−酸素結合、及び／又は炭素−窒素結合に由来するＣ１ｓスペクトルの相対元素濃度は、５〜４０ａｔｏｍｉｃ％の範囲、１０〜５０ａｔｏｍｉｃ％の範囲、または１０〜４０ａｔｏｍｉｃ％の範囲であってよい。
塗膜表面のＸＰＳによる元素分析は、例えば下記の装置及び測定条件で行うことができる。
使用機器としては、例えば、アルバックファイ株式会社製のＶｅｒａｓａ  ｐｒｏｂｅ  ＩＩを用い、励起源としてｍｏｎｏＡｌＫ■（１５ｋＶ×３．３ｍＡ）を用いることができる。測定試料の塗膜の表面に１ｍｍ×２ｍｍのマスクを被せて測定範囲とする。
光電子取出し角は４５°で行い、取込領域はＳｕｒｖｅｙ  ｓｃａｎが０〜１，１００  ｅＶ、Ｎａｒｒｏｗ  ｓｃａｎがＣ１ｓ、Ｎ１ｓ、Ｓｉ２ｐ、Ｏ１ｓの領域を行う。また、Ｐａｓｓ  ＥｎｅｒｇｙはＳｕｒｖｅｙ  ｓｃａｎが１１７．５  ｅＶ、Ｎａｒｒｏｗ  ｓｃａｎが４６．９５ｅＶで行う。
【００３０】
一実施形態では、塗膜において、Ｃ１ｓ／Ｍを上記範囲に制御するための方法としては、塗膜に含まれる金属酸化物の表面を、Ｃ原子を含有し金属酸化物との相互作用部位を含有する成分によって被覆することによって達成することができる。
Ｃ原子を含有する成分としては、以下に限定されるものではないが、例えば先述した親水性化合物、その他の金属酸化物との相互作用部位を有する有機成分などが挙げられる。その他の金属酸化物との相互作用を有する有機成分の例としては、有機珪素化合物、有機チタン化合物、有機ジルコニウム化合物などの有機金属酸化物などが挙げられる。これらの中でも、Ｃ原子を含有する成分は、親水性化合物であることが好ましい。金属酸化物の表面積に対して上記成分の含有量を一定の範囲にすることによって、Ｃ１ｓ／Ｍを制御することができる。
Ｃ１ｓピークとしては、例えば２８３〜２８５ｅＶ付近に観測されるハイドロカーボンに帰属されるピーク、２８５〜２８７ｅＶ付近に観測されるエーテル結合に帰属されるピーク、２８８ｅＶ付近に観測されるアミド結合に帰属されるピーク、２８８〜２９０ｅＶ付近に観測されるウレタン結合に帰属されるピークなどが挙げられる。
炭素−酸素結合、炭素−窒素結合に由来するＣ１ｓスペクトルの範囲を５〜５０ａｔｏｍｉｃ％の範囲に制御するための方法としては、上記親水性化合物に含まれる炭素−酸素結合、炭素−窒素結合の量を調整することによって達成することができる。
【００３１】
金属酸化物表面を親水性化合物等の有機成分で被覆する方法としては、例えば（Ａ）金属酸化物の数平均粒子径（ＤＡ）、密度（ρＡ）、（Ａ）に対する（Ｂ）重量比（ＷＢ）、（Ｂ）親水性化合物の平均粒径（ＤＢ）、（Ｂ）成分の密度（ρＢ）から算出される、（Ｂ）の（Ａ）に対する被覆率（Ｐ）が３０％以上１０００％未満の範囲に制御することとなる有機成分の含有量であることが、防曇持続性、耐水性の観点から好ましい。この被覆率（Ｐ）は、６０％以上３００％未満であることがより好ましく、８０％以上２００％未満であることがさらに好ましい。
2017159564.tif 000002
なお、（Ｂ）親水性化合物の平均粒径（ＤＢ）は（Ｂ）親水性化合物の分子量、密度から算出できる。被覆率（Ｐ）が３０％以上であることにより、塗膜表面の金属酸化物の露出量がより小さくなり、高温多湿環境下に晒された場合でも防曇性が維持される。また、被覆率（Ｐ）が３０％以上であることにより、コーティング組成物の安定性が保持され、経時的にコーティング組成物が凝集、沈殿するといった事態が防止される。
被覆率（Ｐ）が１０００％未満であることにより、金属酸化物表面に固定化されていない（Ｂ）親水性化合物の塗膜表面での偏在が抑制され、耐水性が所望レベルに維持される。
ここで、（Ａ）に対する（Ｂ）の重量比（ＷＢ）は、（Ａ）および（Ｂ）の粒子径に依存する。（Ａ）の粒子径が１〜４００ｎｍであるとき、被覆率が３０％以上１０００％未満となるためには、０．００４＜ＷＢ＜５０であり、被覆率が８０％以上２００％未満となるためには、０．０１＜ＷＢ＜１０である。
【００３２】
（Ｂ）親水性化合物は、グリフィン法で求められるＨＬＢ値（親水性親油性バランス）が２〜１４であることが好ましい。ＨＬＢ値が２以上であることにより、水への溶解性が所定レベルに保たれるので、水溶液中で均一分散され、得られる塗膜の外観が良好に維持されるので好適である。ＨＬＢ値が１４以下であることにより、金属酸化物との相互作用が保持され、金属酸化物上への固定化によって防曇持続性が発現し得る。水溶液中における金属酸化物と上記親水性化合物との非共有結合による固定化（の有無）は、粒子径測定による粒子径変化の有無、表面張力測定による表面張力変化の有無によって測定（検出）可能である。（Ｂ）親水性化合物のＨＬＢ値は、より好ましくは２〜１２である。
【００３３】
本発明の塗膜を作製するために使用されるコーティング組成物の固形分濃度は、１５質量％以上であることが好ましい。コーティング組成物の固形分濃度が１５質量％以上であることにより、（Ａ）成分と（Ｂ）成分の非共有結合及び／又は共有結合によって形成されるネットワークが強固になるため、耐水性、耐湿性の点で好ましい。
コーティング組成物のｐＨは８未満であることが好ましく、７未満であることがより好ましい。コーティング組成物のｐＨが８未満であることによって金属酸化物と親水性化合物との相互作用が強固になる。そのようなコーティング組成物から得られる塗膜は耐水性、耐湿性が良好である。
コーティング組成物を作製する際は、親水性化合物と金属酸化物とを予め混合し、その後水で希釈することで所望の濃度に調製することが好ましい。親水性化合物と金属酸化物とを予め混合することによって金属酸化物表面に親水性化合物が強固に結合し、そのようなコーティング組成物から得られる塗膜は耐水性、耐湿性が良好である。
なお、このコーティング組成物の水の含有率は、組成物の総量を基準にして、通常８５質量％以下である。また水の含有率の下限は、特に限定されないが、通常５０質量％以上である。
【００３４】
（Ｃ）成分：イソシアネート系化合物
本発明に係る塗膜を形成するためのコーティング組成物は、（Ａ）成分及び（Ｂ）成分に加えて、（Ｃ）成分としてイソシアネート系化合物を含んでよい。コーティング組成物（及びこれから形成される本発明の塗膜）は、更に（Ｃ）成分としてイソシアネート系化合物を含有することが、基材との密着性向上、耐擦過性向上の観点から好ましい。
【００３５】
本発明におけるイソシアネート系化合物（Ｃ）とは、少なくともイソシアネート基を１分子中に１個以上有する化合物のことをいう。イソシアネート系化合物（Ｃ）は、イソシアネート基を１分子中に２個以上有する化合物であってよい。
該イソシアネ−ト系化合物（Ｃ）としては、例えば１，４−テトラメチレンジイソシアネート、エチル（２，６−ジイソシアナート）ヘキサノエート、１，６−ヘキサメチレンジイソシアネート、１，１２−ドデカメチレンジイソシアネート、２，２，４−または２，４，４−トリメチルヘキサメチレンジイソシアネートなどの脂肪族ジイソシアネ−ト；１，３，６−ヘキサメチレントリイソシアネート、１，８−ジイソシアナート−４−イソシアナートメチルオクタン、２−イソシアナートエチル（２，６−ジイソシアナート）ヘキサノエートなどの脂肪族トリイソシアネート；１，３−または１，４−ビス（イソシアナートメチルシクロヘキサン）、１，３−または１，４−ジイソシアナートシクロヘキサン、３，５，５−トリメチル（３−イソシアナートメチル）シクロヘキシルイソシアネート、ジシクロヘキシルメタン−４，４’−ジイソシアネート、２，５−または２，６−ジイソシアナートメチルノルボルナンなどの脂環族ジイソシアネ−ト；２，５−または２，６−ジイソシアナートメチル−２−イソシネートプロピルノルボルナンなどの脂環族トリイソシアネート；ｍ−キシリレンジイソシアネート、α，α，α’α’−テトラメチル−ｍ−キシリレンジイソシアネートなどのアラルキレンジイソシアネート；ｍ−またはｐ−フェニレンジイソシアネート、トリレン−２，４−または２，６−ジイソシアネート、ジフェニルメタン−４，４’−ジイソシアネート、ナフタレン−１，５−ジイソシアネート、ジフェニル−４，４’−ジイソシアネート、４，４’−ジイソシアナート−３，３’−ジメチルジフェニル、３−メチル−ジフェニルメタン−４，４’−ジイソシアネート、ジフェニルエーテル−４，４’−ジイソシアネートなどの芳香族ジイソシアネート；トリフェニルメタントリイソシアネート、トリス（イソシアナートフェニル）チオホスフェートなどの芳香族トリイソシアネート、さらには上記ジイソシアネートあるいはトリイソシアネートのイソシアネート基どうしを環化二量化して得られるウレトジオン構造を有するジイソシアネートあるいはポリイソシアネート；上記ジイソシアネートあるいはトリイソシアネートのイソシアネート基どうしを環化三量化して得られるイソシアヌレート構造を有するポリイソシアネート；上記ジイソシアネートあるいはトリイソシアネートを水と反応させることにより得られるビュレット構造を有するポリイソシアネート；上記ジイソシアネートあるいはトリイソシアネートを二酸化炭素と反応せしめて得られるオキサダイアジントリオン構造を有するポリイソシアネート；上記ジイソシアネートあるいはトリイソシアネートを、ポリヒドロキシ化合物、ポリカルボキシ化合物、ポリアミン化合物の如き活性水素を含有する化合物と反応させて得られるポリイソシアネート等が挙げられる。これらは１種又は２種以上混合して使用できる。イソシアネート化合物は、イソシアネート基をブロック化剤と反応させたブロックポリイソシアネートであってもよい。上記ブロック化剤としては、オキシム、ピラゾール、カプロラクタム、活性メチレン、アルコール、フェノール、フェノール誘導体等が挙げられる。
【００３６】
また、上記ポリイソシアネート化合物の中では、脂肪族系あるいは脂環族系のジイソシアネートまたはトリイソシアネート、アラルキレンジイソシアネートあるいは、それらから誘導されるポリイソシアネートが、耐候性やポットライフの面で特に好ましい。さらに該ポリイソシアネートとしては、分子内にビュウレット、イソシアヌレート、ウレタン、ウレトジオン、アロファネート等の構造を有するものが好ましい。ビュレット構造を有するものは接着性に優れている場合が多い。イソシアヌレート構造を有するものは耐候性に優れている場合が多い。長い側鎖を有するアルコール化合物を用いたウレタン構造を有するものは弾性及び伸展性に優れている場合が多い。ウレトジオン構造あるいはアロファネート構造を有するものは低粘度である場合が多い。
【００３７】
本発明に用いるイソシアネート系化合物（Ｃ）としては、水分散性の点からは、上記１分子中にイソシアネート基を２つ以上有するポリイソシアネート化合物と、ノニオン性及び／又はイオン性の親水基を有する水酸基含有親水性化合物とをイソシアネート基／水酸基の当量比が１．０５〜１０００の範囲で反応させてなる親水性ポリイソシアネート組成物（ｃ１）が好適である。より好ましくは当量比が２〜２００、さらに好ましくは４〜１００の範囲である。当量比が１．０５以上であることで、親水性ポリイソシアネート組成物（ｃ１）中のイソシアネート基含有率が所定のレベル以上になるため、架橋性水系被覆組成物中の架橋点が多くなり、硬化速度の増大あるいは塗膜等の被覆物の強度の向上につながり好ましい。当量比が１０００以下であることで、親水性が発現し、好ましい。
【００３８】
かかる親水性ポリイソシアネート組成物（ｃ１）としては、従来公知の手法により親水基を導入してなるものであれば特に制限なく使用できる。例えば、一般式Ｒ１Ｏ（Ｒ２Ｏ）ｎ−Ｈ（ここでＲ１は炭素数１から３０のアルキル基または芳香環を２つ以上含有する基を表し、Ｒ２は炭素数１〜５のアルキレン基を表す。ｎは２〜２５０の整数である）で示されるものとポリイソシアネ−ト化合物との反応生成物や、親水性基及び水酸基を有するビニル系重合体とポリイソシアネ−ト化合物との反応生成物、アルコキシポリアルキレングリコールとジアルカノ−ルアミンとを反応させることにより得られる乳化剤とポリイソシアネ−ト化合物との反応生成物などを挙げることができる。これらの中で、一般式Ｒ１Ｏ−（Ｒ２Ｏ）ｎ−Ｈ（ここでＲ１は炭素数１から３０のアルキル基または芳香環を２つ以上含有する基を表し、Ｒ２は炭素数１〜５のアルキレン基を表す。ｎは２〜２５０の整数である）で示されるものとポリイソシアネ−ト化合物との反応生成物、親水性基及び水酸基を有するビニル系重合体とポリイソシアネ−ト化合物との反応生成物は、水分散性に優れるため、特に好ましい。
【００３９】
一般式Ｒ１Ｏ−（Ｒ２Ｏ）ｎ−Ｈ（ここでＲ１は炭素数１から３０のアルキル基または芳香環を２つ以上含有する基を表し、Ｒ２は炭素数１〜５のアルキレン基を表す。ｎは２〜２５０の整数である）で示されるものとしては、例えばポリメチレングリコ−ルモノメチルエーテル、ポリエチレングリコ−ルモノメチルエーテル、ポリエチレングリコ−ルモノエチルエーテル、ポリエチレングリコ−ルモノプロピルエーテル、ポリエチレングリコ−ルモノラウリルエーテル、ポリオキシエチレン−オキシプロピレン（ランダムおよび／またはブロック）グリコールモノメチルエーテル、ポリオキシエチレン−オキシテトラメチレン（ランダムおよび／またはブロック）グリコールポリブチレングリコ−ルモノメチルエーテルなどのアルコキシポリアルキレングリコ−ル類、（モノ〜ペンタ）スチレン化フェニル基、モノ（又はジ，トリ）スチリル−メチル−フェニル基、トリベンジルフェニル基、β−ナフチル基などの芳香環を２つ以上含有する基を有するノニオン型界面活性剤を挙げることができる。中でもポリエチレングリコールモノメチルエーテル、（モノ〜ペンタ）スチレン化フェニル基を有するノニオン型界面活性剤が、自己乳化能、およびポットライフの点で好ましい。
これら一般式Ｒ１Ｏ−（Ｒ２Ｏ）ｎ−Ｈ（ここでＲ１は炭素数１から３０のアルキル基または芳香環を２つ以上含有する基を表し、Ｒ２は炭素数１〜５のアルキレン基を表す。ｎは２〜２５０の整数である）で示されるものとしては、好ましくは分子量が１００〜１００００より好ましくは３００〜５０００の範囲を有するものが好適に使用できる。
【００４０】
親水性基及び水酸基を有するビニル系重合体の親水性基としては、公知の各種アニオン性基、カチオン性基、ノニオン性基が挙げられ、ノニオン性基であることが好ましい。ノニオン性基であることでコーティング組成物のポットライフが著しく延長し、またポリイソシアネート油滴の粒子径が小さくなるので、形成される塗膜の耐水性を更に向上させることができる。
親水性基及び水酸基を有するビニル系重合体の具体例としては、例えばアクリル系重合体、フルオロオレフィン系重合体、ビニルエステル系重合体、芳香族ビニル系重合体、ポリオレフィン系重合体等が挙げられる。これらの中でも、形成される塗膜の耐候性の観点からアクリル系重合体が好ましい。
親水性基及び水酸基を有するビニル系重合体として好適なアクリル系重合体を得るための重合方法は、特に限定されるものではないが、例えば、懸濁重合、乳化重合又は溶液重合が挙げられる。好ましくは親水性基を有するエチレン性不飽和単量体（ｉ）および水酸基を有するエチレン性不飽和単量体（ｉｉ）を溶液重合することによって得られるアクリル系重合体であり、必要に応じてこれらと共重合可能なその他のエチレン性不飽和単量体（ｉｉｉ）を使用することもできる。
【００４１】
親水性基を有するエチレン性不飽和単量体（ｉ）としては、例えばメトキシポリエチレングリコール（メタ）アクリレート、エトキシポリエチレングリコール（メタ）アクリレート、ブトキシポリエチレングリコール（メタ）アクリレート等のアルコキシポリアルキレングリコール（メタ）アクリレート類、ポリエチレングリコールジ（メタ）アクリレート等のポリアルキレングリコールジ（メタ）アクリレート類の他、（メタ）アクリルアミド系単量体、アニオン型ビニル単量体等が挙げられる。また、ポリアルキレングリコール（メタ）アクリレート類のように、親水性基と水酸基を分子内に併せ持つエチレン性不飽和単量体を使用することも出来る。これらは１種又は２種以上混合して使用しても良い。
また、これらと共重合可能なその他のエチレン性不飽和単量体（ｉｉｉ）としては、例えば、（メタ）アクリル酸エステル、芳香族ビニル化合物、シアン化ビニル類、カルボニル基含有ビニル単量体、オレフィン類、ジエン類、ハロオレフィン類、ビニルエーテル類、アリルエステル類等が挙げられる。これらは１種又は２種以上混合して使用しても良い。
親水性基及び水酸基を含有するビニル系重合体は、好ましくは重量平均分子量（ポリスチレン換算ＧＰＣ法）２０００〜１０００００、より好ましくは３０００〜５００００の範囲を有するものが好適に使用できる。
【００４２】
コーティング組成物におけるポリイソシアネート化合物（Ｃ）の親水性化合物（Ｂ）に対する比（Ｘ）（固形分重量比率で（Ｘ）＝（Ｃ）／（Ｂ）として算出）は、形成される塗膜と基材との密着性の観点から、０．０２以上が好ましく０．１以上がより好ましい。また、コーティング組成物の安定性（ゲル化、高粘度化）の観点から、１０以下が好ましく、形成される塗膜の低い水接触角、高透明性（低ＨＡＺＥ）の観点から５以下がより好ましい。比（Ｘ）は、０．０２以上１０以下、０．０２以上５以下、０．１以上１０以下、または０．１以上５以下であってよい。
【００４３】
また、イソシアネート系化合物（Ｃ）の粘度は、好ましくは１〜５００００ｍＰａ・ｓ（２０℃）、より好ましくは１〜２００００ｍＰａ・ｓ（２０℃）、さらに好ましくは１０〜１００００ｍＰａ・ｓ（２０℃）である。イソシアネート系化合物（Ｃ）の粘度は、１０〜５００００ｍＰａ・ｓ（２０℃）、１０〜２００００ｍＰａ・ｓ（２０℃）、または１０〜１００００ｍＰａ・ｓ（２０℃）であってよい。ポリイソシアネート化合物（Ｃ）の粘度は、５００００ｍＰａ・ｓ以下で水への分散が容易であるため好ましい。ここでの粘度は、一般的なＥ型粘度計で測定可能である。一実施形態において、粘度は、Ｅ型粘度計（東機産業株式会社製ＲＥ−８０Ｕ）を用いて、回転数２．５ｒｐｍ、２５℃で測定される。
【００４４】
（Ｄ）成分：重合体粒子
本発明に係る塗膜を形成するためのコーティング組成物は、（Ａ）成分及び（Ｂ）成分に加え、（Ｄ）成分として重合体粒子を含んでよい。また、コーティング組成物は、（Ａ）成分、（Ｂ）成分及び（Ｃ）成分に加え、（Ｄ）成分として重合体粒子を含んでよい。
コーティング組成物（及びこれから形成される本発明の塗膜）は、更に（Ｄ）成分として重合体粒子を含有することが好ましい。一実施形態において、（Ｄ）成分は、（ｄ１）成分：加水分解性珪素化合物と、（ｄ２）成分：水酸基、カルボキシル基、アミド基、アミノ基、及びエーテル基よりなる群から選ばれる少なくとも１種の官能基を含有するビニル単量体と、（ｄ３）成分：乳化剤と、（ｄ４）成分：水とを含む重合原液を重合して得られる重合体粒子である。
【００４５】
一実施形態において、（Ａ）成分は、（Ｄ）成分と相互作用し、（Ｄ）成分の硬化剤として作用しうる。当該相互作用としては、例えば、（Ａ）成分が一般に有する水酸基と、（Ｄ）成分が有する水酸基、カルボキシル基、アミド基、アミノ基、及びエーテル基からなる群より選ばれる官能基との水素結合の形成、あるいは、（Ａ）成分が一般に有する水酸基と、（Ｄ）成分を構成する（ｄ１）成分の重合生成物との縮合（化学結合）などがある。また、（Ａ）成分が、（Ｄ）成分と相互作用しながら（Ｄ）成分の粒子間に連続層を形成することが好ましい。これにより、得られる塗膜の密着性、耐水性及び耐候性が、より向上し得る。
【００４６】
（ｄ１）成分としては、下記式（４）で表される化合物やその縮合生成物、及びシランカップリング剤等が使用可能である。
ＳｉＷｘＲｙ      （４）
（式（４）において、Ｗは炭素数１〜２０のアルコキシ基、水酸基、炭素数１〜２０のアセトキシ基、ハロゲン原子、水素原子、炭素数１〜２０のオキシム基、エノキシ基、アミノキシ基、アミド基から選ばれた少なくとも１種の基を表す。Ｒは、直鎖状又は分岐状の炭素数が１〜３０個のアルキル基、炭素数５〜２０のシクロアルキル基、及び、置換されていないか又は炭素数１〜２０のアルキル基若しくは炭素数１〜２０のアルコキシ基若しくはハロゲン原子で置換されている炭素数６〜２０のアリール基から選ばれる少なくとも１種の炭化水素基を表す。ｘは１以上４以下の整数であり、ｙは０以上３以下の整数である。また、ｘ＋ｙ＝４である。）
【００４７】
なお、シランカップリング剤とは、ビニル重合性基、エポキシ基、アミノ基、メタクリル基、メルカプト基、又はイソシアネート基等の有機物と反応性を有する官能基が分子内に存在する化合物を意味する。
【００４８】
式（４）で表される化合物としては、具体的にはテトラメトキシシラン、テトラエトキシシラン、テトラ−ｎ−プロポキシシラン、テトライソプロポキシシラン、テトラ−ｎ−ブトキシシラン等のテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフルオロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アクリルオキシプロピルトリエトキシシラン、３−（メタ）アクリロイルオキシプロピルトリ−ｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシラン等のジアルコキシシラン類；トリメチルメトキシシラン、トリメチルエトキシシラン等のモノアルコキシシラン類等が使用可能である。また、これらは、単独で使用されてもよいし、２種以上を混合して使用されてもよい。
【００４９】
また、（ｄ１）成分としては、フェニル基を有する珪素アルコキシド（例えばフェニルトリメトキシシラン、フェニルトリエトキシシラン、及びジフェニルジメトキシシラン等）が使用可能である。フェニル基を有する珪素アルコキシドを用いた場合、水及び乳化剤の存在下における重合安定性が良好となり、好適である。
【００５０】
更に、（ｄ１）成分は、チオール基を有するシランカップリング剤や、（ｄ１−１）成分として、ビニル重合性基を有する加水分解性珪素化合物と組み合わせて用いてもよい。これらを用いた場合、得られる塗膜の長期防汚染性が良好となり好適である。チオール基を有するシランカップリング剤としては、例えば、３−メルカプトプロピルトリメトキシシラン、及び３−メルカプトプロピルトリエトキシシラン等が使用可能である。
【００５１】
また、（ｄ１−１）成分としては、例えば、３−（メタ）アクリルオキシプロピルトリメトキシシラン、３−（メタ）アクリルオキシプロピルトリエトキシシラン、３−（メタ）アクリロイルオキシプロピルメチルジメトキシシラン、３−（メタ）アクリロイルオキシプロピルトリｎ−プロポキシシラン、３−（メタ）アクリロイルオキシプロピルトリイソプロポキシシラン、ビニルトリメトキシシラン、ビニルトリエトキシシラン、アリルトリメトキシシラン、及び２−トリメトキシシリルエチルビニルエーテル等のビニル重合性基を有するシランカップリング剤等が使用可能である。
【００５２】
これらシランカップリング剤は、後述する（ｄ２）成分との共重合又は連鎖移動反応により化学結合を生成し得る。このため、ビニル重合性基やチオール基を有するシランカップリング剤を上述した（ｄ１）成分と混合若しくは複合化させて用いた場合、（ｄ１）の重合生成物と後述する（ｄ２）成分の重合生成物とを化学結合により複合化し得る。なお、（ｄ１−１）成分の「ビニル重合性基」とは、例えば、ビニル基、アリル基等であり、なかでも３（メタ）アクリルオキシプロピル基が好ましい。
【００５３】
また、（ｄ１）成分は、（ｄ１−２）成分として、環状シロキサンオリゴマーを含んでいてもよい。（ｄ１−２）成分を用いることにより、得られる塗膜と基材との複合体の柔軟性が増加するので、ハードコート用として好適である。
環状シロキサンオリゴマーとして、下記式（５）で表される化合物が使用可能である。
（Ｒ’２ＳｉＯ）ｍ            （５）
（式（５）において、Ｒ’は、水素原子、直鎖状又は分岐状の炭素数が１〜３０個のアルキル基、炭素数５〜２０のシクロアルキル基、及び、置換されていないか又は炭素数１〜２０のアルキル基若しくは炭素数１〜２０のアルコキシ基若しくはハロゲン原子で置換されている炭素数６〜２０のアリール基から選ばれる少なくとも１種を表す。ｍは整数であり、２≦ｍ≦２０である。）
【００５４】
環状シロキサンオリゴマーのなかでも、反応性等の点から、オクタメチルシクロテトラシロキサン等の環状ジメチルシロキサンオリゴマーが好ましい。
【００５５】
なお、（ｄ１）成分が縮合生成物として使用される場合、縮合生成物のポリスチレン換算重量平均分子量（ＧＰＣ法による）は、好ましくは２００〜５０００であり、より好ましくは３００〜１０００である。重合原液の（ｄ１）成分の質量と、（Ｄ）成分の重合体粒子の質量との比（ｄ１）／（Ｄ）は、重合安定性の観点から、好ましくは０．０１／１００〜８０／１００であり、より好ましくは０．１／１００〜７０／１００である。一方、重合原液の（ｄ１−１）成分の質量と、（Ｄ）成分の重合体粒子の質量との比（ｄ１−１）／（Ｄ）は、重合安定性の観点から、好ましくは０．０１／１００〜２０／１００であり、より好ましくは０．５／１００〜１０／１００である。
【００５６】
また、重合原液における（ｄ１−１）成分と、（ｄ２）成分との質量比（ｄ１−１）／（ｄ２）は、重合安定性の観点から、好ましくは０．１／１００〜１００／１００であり、より好ましくは０．５／１００〜５０／１００である。他方、重合原液の（ｄ１−２）成分の質量と、（Ｄ）成分の重合体粒子の質量との比（ｄ１−２）／（Ｄ）は、親水性の観点から、好ましくは０．０１／１００〜２０／１００であり、より好ましくは０．５／１００〜５／１００である。また、重合原液における（ｄ１−２）成分と、（ｄ２）成分との質量比（ｄ１−２）／（ｄ２）は、重合安定性の観点から、好ましくは０．５／１００〜５０／１００であり、より好ましくは１．０／１００〜２０／１００である。
【００５７】
次に、（ｄ２）成分としての水酸基含有ビニル単量体としては、例えば、２−ヒドロキシエチル（メタ）アクリレート、２−ヒドロキシプロピル（メタ）アクリレート、及び４−ヒドロキシブチル（メタ）アクリレートのような各種のヒドロキシアルキル（メタ）アクリレート類；２−ヒドロキシエチルビニルエーテル及び４−ヒドロキシブチルビニルエーテルのような各種の水酸基含有ビニルエーテル類；２−ヒドロキシエチルアリルエーテルのような各種の水酸基含有アリルエーテル類；ポリエチレングリコール等に代表されるような種々のポリエーテルポリオールと、（メタ）アクリル酸等に代表されるような種々の不飽和カルボン酸とから得られるポリオキシアルキレングリコールのモノエステル類；上述したような各種の水酸基含有単量体類と、ε−カプロラクトン等に代表されるような種々のラクトン類との付加物；グリシジル（メタ）アクリレート等に代表されるような種々のエポキシ基含有不飽和単量体と、酢酸等に代表されるような種々の酸類との付加物；さらには、（メタ）アクリル酸等に代表されるような種々の不飽和カルボン酸類と、「カーデュラ  Ｅ」（オランダ国シェル社製の商品名）等に代表されるようなα−オレフィンのエポキサイド以外の、種々のモノエポキシ化合物との付加物等の種々の水酸基含有ビニル単量体類等が使用可能である。
【００５８】
また、（ｄ２）成分としてのカルボキシル基含有ビニル単量体としては、（メタ）アクリル酸、２−カルボキシエチル（メタ）アクリレート、クロトン酸、イタコン酸、マレイン酸及びフマル酸のような各種の不飽和カルボン酸類；イタコン酸モノメチル、イタコン酸モノ−ｎ−ブチル、マレイン酸モノメチル、マレイン酸モノ−ｎ−ブチル、フマル酸モノメチル、及びフマル酸モノ−ｎ−ブチルのような不飽和ジカルボン酸類と、飽和１価アルコール類とのモノエステル類（ハーフエステル類）；アジピン酸モノビニル及びコハク酸モノビニルのような各種の飽和ジカルボン酸のモノビニルエステル類；無水コハク酸、無水グルタル酸、無水フタル酸、及び無水トリメリット酸のような各種の飽和ポリカルボン酸の無水物類と、前述した各種の水酸基含有ビニル系単量体類との付加反応生成物；さらには、前述した各種のカルボキシル基含有単量体類とラクトン類とを付加反応させて得られる単量体類等が使用可能である。
【００５９】
（ｄ２）成分としてのアミド基含有ビニル単量体としては、例えば、Ｎ−アルキル又はＮ−アルキレン置換（メタ）アクリルアミド等が使用可能である。より具体的には、Ｎ−メチルアクリルアミド、Ｎ−メチルメタアクリルアミド、Ｎ−エチルアクリルアミド、Ｎ，Ｎ−ジメチルアクリルアミド、Ｎ，Ｎ−ジメチルメタアクリルアミド、Ｎ，Ｎ−ジエチルアクリルアミド、Ｎ−エチルメタアクリルアミド、Ｎ−メチル−Ｎ−エチルアクリルアミド、Ｎ−メチル−Ｎ−エチルメタアクリルアミド、Ｎ−イソプロピルアクリルアミド、Ｎ−ｎ−プロピルアクリルアミド、Ｎ−イソプロピルメタアクリルアミド、Ｎ−ｎ−プロピルメタアクリルアミド、Ｎ−メチル−Ｎ−ｎ−プロピルアクリルアミド、Ｎ−メチル−Ｎ−イソプロピルアクリルアミド、Ｎ−アクリロイルピロリジン、Ｎ−メタクリロイルピロリジン、Ｎ−アクリロイルピペリジン、Ｎ−メタクリロイルピペリジン、Ｎ−アクリロイルヘキサヒドロアゼピン、Ｎ−アクリロイルモルホリン、Ｎ−メタクリロイルモルホリン、Ｎ−ビニルピロリドン、Ｎ−ビニルカプロラクタム、Ｎ，Ｎ’−メチレンビスアクリルアミド、Ｎ，Ｎ’−メチレンビスメタクリルアミド、Ｎ−ビニルアセトアミド、ダイアセトンアクリルアミド、ダイアセトンメタアクリルアミド、Ｎ−メチロールアクリルアミド、及びＮ−メチロールメタアクリルアミド等が使用可能である。
【００６０】
（ｄ２）成分としてのアミノ基含有ビニル単量体としては、２−ジメチルアミノエチル（メタ）アクリレート、２−ジエチルアミノエチル（メタ）アクリレート、２−ジ−ｎ−プロピルアミノエチル（メタ）アクリレート、３−ジメチルアミノプロピル（メタ）アクリレート、４−ジメチルアミノブチル（メタ）アクリレート、及びＮ−［２−（メタ）アクリロイルオキシ］エチルモルホリンのような各種の３級アミノ基含有（メタ）アクリル酸エステル類；ビニルピリジン、及びＮ−ビニルカルバゾールＮ−ビニルキノリンのような各種の３級アミノ基含有芳香族ビニル系単量体類；Ｎ−（２−ジメチルアミノ）エチル（メタ）アクリルアミド、Ｎ−（２−ジエチルアミノ）エチル（メタ）アクリルアミド、Ｎ−（２−ジ−ｎ−プロピルアミノ）エチル（メタ）アクリルアミド、Ｎ−（３−ジメチルアミノ）プロピル（メタ）アクリルアミド、Ｎ−（４−ジメチルアミノ）ブチル（メタ）アクリルアミド、及びＮ−［２−（メタ）アクリルアミド］エチルモルホリンのような各種の３級アミノ基含有（メタ）アクリルアミド類；Ｎ−（２−ジメチルアミノ）エチルクロトン酸アミド、Ｎ−（２−ジエチルアミノ）エチルクロトン酸アミド、Ｎ−（２−ジ−ｎ−プロピルアミノ）エチルクロトン酸アミド、Ｎ−（３−ジメチルアミノ）プロピルクロトン酸アミド、及びＮ−（４−ジメチルアミノ）ブチルクロトン酸アミドのような各種の３級アミノ基含有クロトン酸アミド類；２−ジメチルアミノエチルビニルエーテル、２−ジエチルアミノエチルビニルエーテル、３−ジメチルアミノプロピルビニルエーテル、及び４−ジメチルアミノブチルビニルエーテルのような各種の３級アミノ基含有ビニルエーテル類等が使用可能である。
【００６１】
（ｄ２）成分としてのエーテル基含有ビニル単量体としては、ポリオキシエチレンアルキルエーテル、ポリオキシエチレンアルキルフェニルエーテル、ポリオキシエチレン高級脂肪酸エステル、ポリオキシエチレン−ポリオキシプロピレンブロック共重合体のような各種のポリエーテル鎖を側鎖に有するビニルエーテル類、アリルエーテル類又は（メタ）アクリル酸エステル類のビニル単量体類等が使用可能である。具体的には、ブレンマーＰＥ−９０、ＰＥ−２００、ＰＥ−３５０、ＰＭＥ−１００、ＰＭＥ−２００、ＰＭＥ−４００、ＡＥ−３５０〔以上、日本油脂（株）製〕、ＭＡ−３０、ＭＡ−５０、ＭＡ−１００、ＭＡ−１５０、ＲＡ−１１２０、ＲＡ−２６１４、ＲＭＡ−５６４、ＲＭＡ−５６８、ＲＭＡ−１１１４、及びＭＰＧ１３０−ＭＡ〔以上、日本乳化剤（株）製〕等が使用可能である。ここで、ポリオキシエチレン鎖のオキシエチレン単位は２〜３０が好ましい。オキシエチレン単位が２以上で、塗膜の適度な柔軟性が得られ、また３０以下で、塗膜の過度な軟化が抑制され、耐ブロッキング性が保持される。
【００６２】
（ｄ２）成分としてのビニル単量体は、他成分との水素結合性をより向上させる観点から、２級及び／又は３級アミド基を有することが好ましい。
【００６３】
重合原液の（ｄ２）成分の質量と、（Ｄ）成分の重合体粒子の質量との比（ｄ２）／（Ｄ）は、重合安定性の観点から、好ましくは０．１／１〜０．５／１であり、より好ましくは０．２／１〜０．４／１である。また、重合原液の（ｄ２）成分の質量と、（Ａ）成分の金属酸化物の質量との比（ｄ２）／（Ａ）は、（Ａ）成分との水素結合性や配合安定性の観点から、好ましくは０．１／１〜１／１であり、より好ましくは０．２／１〜０．８／１である。
【００６４】
次に、（ｄ３）成分としての乳化剤としては、例えば、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤、酸性乳化剤のアルカリ金属（Ｌｉ、Ｎａ、Ｋ等）塩、酸性乳化剤のアンモニウム塩、及び脂肪酸石鹸等のアニオン性界面活性剤；アルキルトリメチルアンモニウムブロミド、アルキルピリジニウムブロミド、イミダゾリニウムラウレート等の四級アンモニウム塩、ピリジニウム塩、及びイミダゾリニウム塩型のカチオン性界面活性剤；ポリオキシエチレンアルキルアリールエーテル、ポリオキシエチレンソルビタン脂肪酸エステル、ポリオキシエチレンオキシプロピレンブロックコポリマー、及びポリオキシエチレンジスチリルフェニルエーテル等のノニオン型界面活性剤等が使用可能である。これらは１種を単独で使用してもよいし、あるいは２種以上を併用してもよい。
【００６５】
（ｄ３）成分としては、得られる（Ｄ）成分の水分散安定性を向上させる観点、及び、得られる塗膜の長期防汚染性を向上させる観点から、ラジカル重合性の二重結合を有する反応性乳化剤を用いることが好ましい。反応性乳化剤としては、より具体的には、スルホン酸基又はスルホネート基を有するビニル単量体、硫酸エステル基を有するビニル単量体やそれらのアルカリ金属塩、アンモニウム塩、ポリオキシエチレン等のノニオン基を有するビニル単量体、４級アンモニウム塩を有するビニル単量体等が使用可能である。
【００６６】
スルホン酸基又はスルホネート基を有するビニル単量体としては、例えば、ラジカル重合性の二重結合を有し、且つスルホン酸基のアンモニウム塩、ナトリウム塩又はカリウム塩のような置換基により一部が置換された、炭素数１〜２０のアルキル基、炭素数２〜４のアルキルエーテル基、炭素数２〜４のポリアルキルエーテル基、フェニル基、ナフチル基、及びコハク酸基よりなる群から選ばれる置換基を有する化合物；スルホン酸基のアンモニウム塩、ナトリウム塩又はカリウム塩のような置換基が結合しているビニル基を有するビニルスルホネート化合物等が使用可能である。
【００６７】
硫酸エステル基を有するビニル単量体としては、例えば、ラジカル重合性の二重結合を有し、かつ硫酸エステル基のアンモニウム塩、ナトリウム塩又はカリウム塩のような置換基により一部が置換された、炭素数１〜２０のアルキル基、炭素数２〜４のアルキルエーテル基、炭素数２〜４のポリアルキルエーテル基、フェニル基、及びナフチル基よりなる群から選ばれる置換基を有する化合物が使用可能である。
【００６８】
スルホン酸基のアンモニウム塩、ナトリウム塩又はカリウム塩のような置換基により一部が置換されたコハク酸基を有する化合物としては、具体的には、アリルスルホコハク酸塩が使用可能である。より具体的には、エレミノールＪＳ−２（商品名）（三洋化成（株）製）、ラテムルＳ−１２０、Ｓ−１８０Ａ、及びＳ−１８０（商品名）（花王（株）製）等が使用可能である。
【００６９】
また、スルホン酸基のアンモニウム塩、ナトリウム塩又はカリウム塩である基により一部が置換された、炭素数２〜４のアルキルエーテル基又は炭素数２〜４のポリアルキルエーテル基を有する化合物としては、具体的には、アクアロンＨＳ−１０又はＫＨ−１０２５（商品名）（第一工業製薬（株）製）、アデカリアソープＳＥ−１０２５Ｎ又はＳＲ−１０２５（商品名）（旭電化工業（株）製）等が使用可能である。
【００７０】
また、ノニオン基を有するビニル単量体としては、具体的には、α−〔１−〔（アリルオキシ）メチル〕−２−（ノニルフェノキシ）エチル〕−ω−ヒドロキシポリオキシエチレン（商品名：アデカリアソープＮＥ−２０、ＮＥ−３０、ＮＥ−４０等、旭電化工業（株）製）、及びポリオキシエチレンアルキルプロペニルフェニルエーテル（商品名：アクアロンＲＮ−１０、ＲＮ−２０、ＲＮ−３０、ＲＮ−５０等、第一製薬工業（株）製）等が使用可能である。
【００７１】
なお、重合原液の（ｄ３）成分の使用量は、重合安定性の観点から、（Ｄ）成分の重合体粒子１００質量部に対して、好ましくは１０質量部以下であり、より好ましくは０．００１〜５質量部である。
【００７２】
一実施形態において、塗膜の（Ｄ）成分は、上述した（ｄ１）〜（ｄ３）の各成分、及び（ｄ４）成分としての水を含む重合原液を重合して得られる重合体粒子である。なお、（ｄ４）成分の使用量は、重合安定性の観点から、重合原液中の含有率として好ましくは３０〜９９．９質量％である。また、重合原液には、（ｄ１）〜（ｄ４）成分に加え、更に種々の成分を混合することができる。例えば、重合原液には、（ｄ５）成分として、（ｄ２）成分と共重合可能な他のビニル単量体を混合してもよい。生成する重合生成物の特性（ガラス転移温度、分子量、水素結合力、極性、分散安定性、耐候性、及び加水分解性珪素化合物（ｄ１）の重合生成物との相溶性等）を制御する観点から、（ｄ５）成分を用いることが好適である。
【００７３】
（ｄ５）成分としては、例えば、アクリル酸エステル、メタクリル酸エステル、芳香族ビニル化合物、シアン化ビニル類の他、エポキシ基含有ビニル単量体、カルボニル基含有ビニル単量体、アニオン型ビニル単量体のような官能基を含有する単量体等が使用可能である。（ｄ５）成分が、重合原液の全ビニル単量体中に占める割合は、好ましくは０．００１〜３０質量％の範囲であり、より好ましくは０．０５〜１０質量％の範囲である。生成する重合生成物の特性（ガラス転移温度、分子量、水素結合力、極性、分散安定性、耐候性、及び加水分解性珪素化合物（ｄ１）の重合生成物との相溶性等）を制御する観点から、かかる質量％の範囲に設定することが好適である。
【００７４】
また、重合原液には、連鎖移動剤を混合してもよい。連鎖移動剤としては、例えば、ｎ−オクチルメルカプタン、ｎ−ドデシルメルカプタン、及びｔ−ドデシルメルカプタンのようなアルキルメルカプタン類；ベンジルメルカプタン、及びドデシルベンジルメルカプタンのような芳香族メルカプタン類；チオリンゴ酸のようなチオカルボン酸又はそれらの塩若しくはそれらのアルキルエステル類、又はポリチオール類、ジイソプロピルキサントゲンジスルフィド、ジ（メチレントリメチロールプロパン）キサントゲンジスルフィド及びチオグリコール、さらにはα−メチルスチレンのダイマー等のアリル化合物等が使用可能である。連鎖移動剤の使用量は、重合安定性の観点から、全ビニル単量体合計量１００質量部に対して、好ましくは０．００１〜３０質量部であり、より好ましくは０．０５〜１０質量部である。
【００７５】
更に、重合原液には、分散安定剤を混合してもよい。分散安定剤としては、例えば、ポリカルボン酸及びスルホン酸塩からなる群から選ばれる各種の水溶性オリゴマー類や、ポリビニルアルコール、ヒドロキシエチルセルロース、澱粉、マレイン化ポリブタジエン、マレイン化アルキッド樹脂、ポリアクリル酸（塩）、ポリアクリルアミド、水溶性又は水分散性アクリル樹脂などの合成又は天然の水溶性又は水分散性の各種の水溶性高分子物質が使用可能である。また、これらの１種又は２種以上の混合物を使用可能である。重合原液の分散安定剤の使用量は、重合体粒子（Ｄ）１００質量部に対して、好ましくは１０質量部以下であり、より好ましくは０．００１〜５質量部である。
【００７６】
重合原液の重合は、重合触媒の存在下で実施するのが好ましい。（ｄ１）成分の重合触媒としては、例えば、塩酸、フッ酸等のハロゲン化水素類、酢酸、トリクロル酢酸、トリフルオロ酢酸、乳酸等のカルボン酸類、硫酸、ｐ−トルエンスルホン酸等のスルホン酸類、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤類、酸性又は弱酸性の無機塩、フタル酸、リン酸、及び硝酸のような酸性化合物類；水酸化ナトリウム、水酸化カリウム、ナトリウムメチラート、酢酸ナトリウム、テトラメチルアンモニウムクロリド、テトラメチルアンモニウムヒドロキシド、トリブチルアミン、ジアザビシクロウンデセン、エチレンジアミン、ジエチレントリアミン、エタノールアミン類、γ−アミノプロピルトリメトキシシラン、及びγ−（２−アミノエチル）−アミノプロピルトリメトキシシランのような塩基性化合物類；ジブチル錫オクチレート、及びジブチル錫ジラウレートのような錫化合物等が使用可能である。なかでも、加水分解性珪素化合物（ｄ１）の重合触媒としては、重合触媒のみならず乳化剤としても作用する酸性乳化剤類、特に炭素数が５〜３０のアルキルベンゼンスルホン酸（ドデシルベンゼンスルホン酸等）が好ましい。
【００７７】
また、（ｄ２）成分の重合触媒としては、熱又は還元性物質などによってラジカル分解してビニル単量体の付加重合を起こさせるラジカル重合触媒が好適である。水溶性又は油溶性の過硫酸塩、過酸化物、アゾビス化合物等が好ましく使用される。より具体的には、過硫酸カリウム、過硫酸ナトリウム、過硫酸アンモニウム、過酸化水素、ｔ−ブチルヒドロパーオキシド、ｔ−ブチルパーオキシベンゾエート、２，２−アゾビスイソブチロニトリル、２，２−アゾビス（２−ジアミノプロパン）ヒドロクロリド、及び２，２−アゾビス（２，４−ジメチルバレロニトリル）等が使用可能である。
【００７８】
重合原液における重合触媒の使用量は、全ビニル単量体１００質量部に対して、好ましくは０．００１〜５質量部である。なお、重合速度の促進、及び７０℃以下等の低温での重合を望まれる場合は、例えば重亜硫酸ナトリウム、塩化第一鉄、アスコルビン酸塩、及びロンガリット等の還元剤をラジカル重合触媒と組み合わせて用いると有利である。
【００７９】
一実施形態において、（ｄ１）成分の重合と、（ｄ２）成分との重合とは、別々に実施することも可能であるが、同時に実施すると、水素結合等によるミクロな有機・無機複合化が達成できるので好ましい。
【００８０】
一実施形態に係る塗膜の（Ｄ）成分を得る方法としては、乳化剤がミセルを形成するのに十分な量の水の存在下で、（ｄ１）成分と（ｄ２）成分とを重合する、いわゆる乳化重合が適している。乳化重合の方法としては、例えば、（ｄ１）成分と（ｄ２）成分、更には必要に応じて（ｄ３）成分を、そのまま、又は乳化した状態で、一括若しくは分割で、又は連続的に反応容器中に滴下し、重合触媒の存在下、好ましくは大気圧から必要により１０ＭＰａまでの圧力下で、約３０〜１５０℃の反応温度で重合させる方法がとられうる。場合によっては、これ以上の圧力、又はこれ以下の温度条件で重合を行ってもよい。なお、重合原液の配合としては、重合安定性の観点から、最終固形分量が０．１〜７０質量％、好ましくは１〜５５質量％の範囲になるよう（ｄ１）〜（ｄ４）の各成分を配合することが好ましい。
【００８１】
更に、乳化重合を行なう際には、粒子径を適度に成長又は制御する観点から、シード重合法を用いることが好ましい。シード重合法とは、予め水相中にエマルジョン粒子（シード粒子）を存在させて重合させる方法である。シード重合法を行なう際の重合系中のｐＨは、好ましくは１．０〜１０．０であり、より好ましくは１．０〜６．０である。重合中のｐＨは、燐酸二ナトリウムやボラックス、又は、炭酸水素ナトリウム、アンモニア等のｐＨ緩衝剤を用いて調節することが可能である。
【００８２】
また、（Ｄ）成分を得る方法としては、（ｄ１）成分を重合させるのに必要な（ｄ３）成分及び（ｄ４）成分の存在下、（ｄ１）成分及び（ｄ２）成分を、必要により溶剤存在下で重合した後、重合生成物がエマルジョンとなるまで水を添加する手法も使用可能である。
【００８３】
さらに、（Ｄ）成分は、得られるコーティング組成物を用いて形成される塗膜の基材密着性を向上させる観点から、コア層と、コア層を被覆する１層又は２層以上のシェル層と、を備えたコア／シェル構造を有することが好ましい。コア／シェル構造を形成する方法としては、乳化重合を多段で行なう、多段乳化重合が有用である。
【００８４】
多段乳化重合においては、例えば（ｄ３）成分及び（ｄ４）成分の存在下、（ｄ１）、（ｄ２）、及び（ｄ５）成分よりなる群から選択される少なくとも１種以上を重合してシード粒子を形成する第一段階が実施され、次に、シード粒子の存在下、（ｄ１）成分及び（ｄ２）成分、更には必要に応じ（ｄ５）成分を含む重合原液を添加して重合する第二段階が実施される（２段重合法）。さらに３段以上の多段乳化重合を実施する場合、（ｄ１）成分及び（ｄ２）成分、及び必要に応じ（ｄ５）成分を含む重合原液を添加して重合する第三段階が実施されてもよい。このような方法は、重合安定性の観点からも好適である。なお、重合安定性の観点から、コア層において、（ｄ２）成分と（ｄ１）成分との質量比（ｄ２）／（ｄ１）は、好ましくは０．０１／１〜１／１である。また、シェル層の最外層において、（ｄ２）成分と（ｄ１）成分との質量比（ｄ２）／（ｄ１）は、好ましくは０．１／１〜５／１であり、さらに好ましくは０．５／１〜４／１である。
【００８５】
２段重合法において、第一段階において用いられる重合原液中の固形分質量（Ｍ１）と、第二段階において添加される重合原液中の固形分質量（Ｍ２）との質量比は、重合安定性の観点から、好ましくは（Ｍ１）／（Ｍ２）＝９／１〜１／９であり、より好ましくは８／２〜２／８である。
【００８６】
また、コア／シェル構造は、重合安定性の観点から、シード粒子の粒径分布（体積平均粒子径／数平均粒子径）が大きく変化することなく、第二段階の重合によって粒子径が増大した構造を有することが好ましい。なお、体積平均粒子径は、数平均粒子径と同様に測定し得る。また、コア／シェル構造は、例えば、透過型電子顕微鏡等による形態観察や粘弾性測定による解析等により観察することができる。
【００８７】
コア／シェル構造のコア層のガラス転移温度（Ｔｇ）は、好ましくは０℃以下である。コア層のガラス転移温度（Ｔｇ）がこの範囲内であることにより、得られる防曇塗膜の物性として、室温における柔軟性に優れ、割れ等が生じにくい。なお、ここでのＴｇは示差走査熱量測定装置（ＤＳＣ）で測定することができる。
【００８８】
一実施形態において、コーティング組成物（及びこれから形成される塗膜）の（Ｄ）成分の数平均粒子径は、例えば１０ｎｍ〜８００ｎｍである。数平均粒子径が１０ｎｍ〜８００ｎｍの（Ｄ）成分と、数平均粒子径が１ｎｍ〜４００ｎｍの（Ａ）成分と組み合わせて組成物を形成することにより、得られる塗膜の耐候性、防汚染性が良好となる。また、得られる塗膜の光学特性、ハードコート性の観点から、（Ｄ）成分の数平均粒子径は、好ましくは２０ｎｍ〜２５０ｎｍである。（Ｄ）成分の数平均粒子径の測定法については、（Ａ）成分と同じものが採用され得る。
【００８９】
コーティング組成物（及びこれから形成される塗膜）における（Ａ）成分と（Ｄ）成分との質量比（Ａ）／（Ｄ）は、好ましくは５０／１００〜１０００／１００であり、より好ましくは１００／１００〜３００／１００である。この範囲で配合することにより、親水性、防曇性、光学特性、及び防汚染性に優れた防曇性塗膜を形成し得る。また、（Ａ）成分の全粒子の表面積（ＳＡ）と（Ｂ）成分の全粒子の表面積（ＳＢ）との比（ＳＡ）／（ＳＢ）は、好ましくは０．００１〜１０００の範囲である。なお、ここでの表面積は、（Ａ）成分及び（Ｂ）成分の各々の粒子径、及び各々の配合質量数（つまり粒子径分布）から算出可能である。
【００９０】
（Ｅ）成分：加水分解性珪素化合物
本発明に係る塗膜を形成するためのコーティング組成物は、（Ａ）成分及び（Ｂ）成分に加え、（Ｅ）成分として加水分解性珪素化合物を含んでよい。また、コーティング組成物は、（Ａ）成分、（Ｂ）成分及び（Ｃ）成分に加え、（Ｅ）成分として重合体粒子を含んでよい。また、コーティング組成物は、（Ａ）成分、（Ｂ）成分及び（Ｄ）成分に加え、（Ｅ）成分として重合体粒子を含んでよい。また、コーティング組成物は、（Ａ）成分、（Ｂ）成分、（Ｃ）成分及び（Ｄ）成分に加え、（Ｅ）成分として重合体粒子を含んでよい。
一実施形態において、コーティング組成物（及びこれから形成される塗膜）は、（Ｅ）成分：下記式（６）、下記式（７）、又は下記式（８）で表される加水分解性珪素化合物をさらに含んでいてもよい。この場合、コーティング組成物における（Ａ）成分と（Ｄ）成分との質量比は、例えばＡ／Ｄ＝５０／１００〜１０００／１００であり、（Ａ）成分と（Ｅ）成分との質量比は、例えばＥ／Ａ＝５／１００〜９０／１００である。以下、下記式（６）で表される加水分解性珪素含有化合物を（ｅ１）成分とし、下記式（７）で表される加水分解性珪素含有化合物を（ｅ２）成分とする。
Ｒ１ｎＳｉＸ４−ｎ  （６）
（式（６）において、Ｒ１は水素又は炭素数１〜１０のアルキル基、アルケニル基、アルキニル基、アリール基を表す。またこれらの置換基上にさらにハロゲン基、ヒドロキシ基、メルカプト基、アミノ基、（メタ）アクリロイル基、エポキシ基等の官能基を有していてもよい。Ｘは加水分解基を表し、ｎは０〜３の整数である。加水分解基とは加水分解により水酸基が生じる基であればよく、ハロゲン原子、アルコキシ基、アシルオキシ基、アミノ基、フェノキシ基、オキシム基等が挙げられる。）
Ｘ３Ｓｉ−Ｒ２ｎ−ＳｉＸ３  （７）
（式（７）において、Ｘは加水分解基を表し、Ｒ２は炭素数１〜６のアルキレン基又はフェニレン基を表す。また、ｎは０又は１である。）
【００９１】
（ｅ１）成分及び（ｅ２）成分としては、具体的には、テトラメトキシシラン、テトラエトキシシラン、テトラ（ｎ−プロポキシ）シラン、テトラ（ｉ−プロポキシ）シラン、テトラ（ｎ−ブトキシ）シラン、テトラ（ｉ−ブトキシ）シラン、テトラ−ｓｅｃ−ブトキシシラン、テトラ−ｔｅｒｔ−ブトキシシラン、トリメトキシシラン、トリエトキシシラン、メチルトリメトキシシラン、メチルトリエトキシシラン、エチルトリメトキシシラン、エチルトリエトキシシラン、プロピルトリメトキシシラン、プロピルトリエトキシシラン、イソブチルトリエトキシシラン、シクロヘキシルトリメトキシシラン、フェニルトリメトキシシラン、フェニルトリエトキシシラン、ジメトキシシラン、ジエトキシシラン、メチルジメトキシシラン、メチルジエトキシシラン、ジメチルジメトキシシラン、ジメチルジエトキシシラン、ビス（トリメトキシシリル）メタン、ビス（トリエトキシシリル）メタン、ビス（トリフェノキシシリル）メタン、ビス（トリメトキシシリル）エタン、ビス（トリエトキシシリル）エタン、ビス（トリフェノキシシリル）エタン、１，３−ビス（トリメトキシシリル）プロパン、１，３−ビス（トリエトキシシリル）プロパン、１，３−ビス（トリフェノキシシリル）プロパン、１，４−ビス（トリメトキシシリル）ベンゼン、１，４−ビス（トリエトキシシリル）ベンゼン、３−クロロプロピルトリメトキシシラン、３−クロロプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−グリシドキシプロピルトリメトキシシラン、３−グリシドキシプロピルトリエトキシシラン、３−アクリロキシプロピルトリメトキシシラン、３−アクリロキシプロピルトリエトキシシラン、３−メタクリロキシプロピルトリメトキシシラン、３−メタクリロキシプロピルトリエトキシシラン、テトラアセトキシシラン、テトラキス（トリクロロアセトキシ）シラン、テトラキス（トリフルオロアセトキシ）シラン、トリアセトキシシラン、トリス（トリクロロアセトキシ）シラン、トリス（トリフルオロアセトキシ）シラン、メチルトリアセトキシシラン、メチルトリス（トリクロロアセトキシ）シラン、テトラクロロシラン、テトラブロモシラン、テトラフルオロシラン、トリクロロシラン、トリブロモシラン、トリフルオロシラン、メチルトリクロロシラン、メチルトリブロモシラン、メチルトリフルオロシラン、テトラキス（メチルエチルケトキシム）シラン、トリス（メチルエチルケトキシム）シラン、メチルトリス（メチルエチルケトキシム）シラン、フェニルトリス（メチルエチルケトキシム）シラン、ビス（メチルエチルケトキシム）シラン、メチルビス（メチルエチルケトキシム）シラン、ヘキサメチルジシラザン、ヘキサメチルシクロトリシラザン、ビス（ジメチルアミノ）ジメチルシラン、ビス（ジエチルアミノ）ジメチルシラン、ビス（ジメチルアミノ）メチルシラン、ビス（ジエチルアミノ）メチルシラン等が使用可能である。
【００９２】
また、下記式（８）で表される加水分解性珪素含有化合物を（ｅ３）成分とする。（ｅ３）成分としては、具体的には、テトラメトキシシランの部分加水分解縮合物（商品名「Ｍシリケート５１」多摩化学工業（株）製、商品名「ＭＳＩ５１」コルコート（株）製）、商品名「ＭＳ５１」、「ＭＳ５６」三菱化学（株）製）、テトエトキシシランの部分加水分解縮合物（商品名「シリケート３５」、「シリケート４５」多摩化学工業（株）製、商品名「ＥＳＩ４０」、「ＥＳＩ４８」コルコート（株）製）、及びテトラメトキシシランとテトラエトキシシランとの共部分加水分解縮合物（商品名「ＦＲ−３」多摩化学工業（株）製、商品名「ＥＭＳｉ４８」コルコート（株）製）等が使用可能である。
Ｒ３−（Ｏ−Ｓｉ（ＯＲ３）２）ｎ−ＯＲ３  （８）
（式（８）において、Ｒ３は、炭素数１〜６のアルキル基を表す。ｎは、２〜８の整数である。）
【００９３】
加水分解性珪素化合物（Ｅ）は、単独又は２種以上の混合物として用いてよい。また、コーティング組成物における（Ａ）成分と（Ｅ）成分との質量比は、Ｅ／Ａ＝５／１００〜９０／１００であり、好ましくはＥ／Ａ＝５／１００〜７０／１００である。Ｅ／Ａが５／１００以上であることで、形成される塗膜の耐擦過性を十分なものとすることができ、Ｅ／Ａが９０／１００以下であることで、塗膜の強度が適当に保持され、良好なハードコート性能が得られる。
【００９４】
他の任意成分
本発明に係る塗膜を形成するためのコーティング組成物は、（Ａ）成分及び（Ｂ）成分に加え、以下に例示されるような任意成分（（Ｃ）、（Ｄ）または（Ｅ）成分以外のもの）を含んでよい。また、コーティング組成物は、（Ａ）成分、（Ｂ）成分及び（Ｃ）成分に加え、以下に例示されるような任意成分（（Ｄ）または（Ｅ）成分以外のもの）を含んでよい。また、コーティング組成物は、（Ａ）成分、（Ｂ）成分及び（Ｄ）成分に加え、以下に例示されるような任意成分（（Ｃ）または（Ｅ）成分以外のもの）を含んでよい。また、コーティング組成物は、（Ａ）成分、（Ｂ）成分及び（Ｅ）成分に加え、以下に例示されるような任意成分（（Ｃ）または（Ｄ）成分以外のもの）を含んでよい。また、コーティング組成物は、（Ａ）成分、（Ｂ）成分、（Ｃ）成分及び（Ｄ）成分に加え、以下に例示されるような任意成分（（Ｅ）成分以外のもの）を含んでよい。また、コーティング組成物は、（Ａ）成分、（Ｂ）成分、（Ｃ）成分及び（Ｅ）成分に加え、以下に例示されるような任意成分（（Ｄ）成分以外のもの）を含んでよい。また、コーティング組成物は、（Ａ）成分、（Ｂ）成分、（Ｄ）成分及び（Ｅ）成分に加え、以下に例示されるような任意成分（（Ｃ）成分以外のもの）を含んでよい。また、コーティング組成物は、（Ａ）成分、（Ｂ）成分、（Ｃ）成分、（Ｄ）成分及び（Ｅ）成分に加え、以下に例示されるような任意成分を含んでよい。
一実施形態において、塗膜を得るためのコーティング組成物には、その用途及び使用方法などに応じて、通常、塗料や成型用樹脂に添加配合される添加剤成分、例えば、光安定剤、紫外線吸収剤、増粘剤、レベリング剤、チクソ化剤、消泡剤、凍結安定剤、艶消し剤、架橋反応触媒、顔料、硬化触媒、架橋剤、充填剤、皮張り防止剤、分散剤、湿潤剤、酸化防止剤、紫外線吸収剤、レオロジーコントロール剤、成膜助剤、防錆剤、染料、可塑剤、潤滑剤、還元剤、防腐剤、防黴剤、消臭剤、黄変防止剤、静電防止剤又は帯電調整剤等を、それぞれの目的に応じて選択したり、組み合わせたりして配合することができる。
【００９５】
界面活性剤としては、例えばアルキルベンゼンスルホン酸、脂肪酸ナトリウム、アルキル硫酸塩、アルキルポリオキシエチレン硫酸塩、アルキルリン酸塩のようなアニオン性界面活性剤、アルキルトリメチルアンモニウム塩、ジアルキルジメチルアンモニウム塩、アルキルベンジルジメチルアンモニウム塩、塩化アルキルピリジニウム、塩化ベンザルコニウムのようなカチオン性界面活性剤、ポリオキシエチレン−ポリオキシプロピレン縮合物、ポリオキシエチレンアルキルエーテル、アルキルポリグルコシド、アルキルモノグリセリルエーテル、ソルビタン脂肪酸エステル、ポリオキシエチレンソルビタン脂肪酸エステル、ラウリル酸ジエタノールアミド、オレイン酸ジエタノールアミド、ステアリン酸ジエタノールアミド、グリセリン脂肪酸エステル、ショ糖脂肪酸エステル、ポリオキシエチレンアルキルフェニルエーテルのようなノニオン性界面活性剤、ラウリルジアルキルアミノ酢酸ベタイン、ステアリルジアルキルアミノ酢酸ベタイン、ドデシルアミノメチルジアルキルスルホプロピルベタイン、ヘキサデシルアミノメチルジアルキルスルホプロピルベタイン、オクタデシルアミノメチルジアルキルスルホプロピルベタイン、コカミドプロピルベタイン、コカミドプロピルヒドロキシスルタイン、アルキル−Ｎ−カルボキシメチル−Ｎ−ヒドロキシエチルイミダゾリニウムベタイン、ラウロイルグルタミン酸ナトリウム、ラウロイルグルタミン酸カリウム、ラウロイルメチル−β−アラニン、ラウリルジメチルアミンＮ−オキシド、オレイルジメチルアミンＮ−オキシドのような両性イオン性界面活性剤などが挙げられる。これらを親水性化合物（Ｂ）と併用することによって、得られる塗膜の親水性、防曇性、耐水性がより向上する。これらの界面活性剤は、これらの中でも、特に炭素数が１０以上の長鎖アルキル基を有する界面活性剤、及び／又はフッ素原子を分子内に有する界面活性剤を用いた場合、塗膜内から水への溶出が抑制される傾向にあることから、耐水性の観点でより好ましい。
【００９６】
架橋反応触媒及び／又は硬化触媒としては、例えば、ジブチルスズジラウレート、ジオクチルスズジラウレート、ジブチルスズジアセテート等のジアルキルスズジカルボキシレートや、ジブチルスズオキサイド等のスズオキサイド化合物、２−エチルヘキサン酸スズ、２−エチルヘキサン酸亜鉛、コバルト塩等の金属カルボン酸塩、トリエチルアミン、ピリジン、メチルピリジン、ベンジルジメチルアミン、Ｎ，Ｎ−ジメチルシクロヘキシルアミン、Ｎ−メチルピペリジン、ペンタメチルジエチレントリアミン、Ｎ，Ｎ’−エンドエチレンピペラジン、及びＮ，Ｎ’−ジメチルピペラジンのような３級アミン類等が挙げられる。
【００９７】
光安定剤としては、例えば、ヒンダードアミン系光安定剤が好ましく用いられる。なかでも、分子内にラジカル重合性の二重結合を有するラジカル重合性光安定剤が好ましい。また、紫外線吸収剤としては、例えば有機系紫外線吸収剤が使用可能である。有機系紫外線吸収剤としては、例えば、ベンゾフェノン系紫外線吸収剤、ベンゾトリアゾール系紫外線吸収剤、及びトリアジン系紫外線吸収剤等が使用可能である。なかでも、分子内にラジカル重合性の二重結合を有するラジカル重合性紫外線吸収剤を用いることが好ましい。また、紫外線吸収能の高いベンゾトリアゾール系紫外線吸収剤、及びトリアジン系紫外線吸収剤が好ましい。なお、光安定剤を、有機系紫外線吸収剤と併用することが好ましい。両者を併用することにより、コーティング組成物から形成される塗膜の耐候性を向上させ得る。なお、これらの有機系紫外線吸収剤及び光安定剤等の各種添加剤成分は、（Ａ）成分及び（Ｄ）成分に単に配合してもよいし、（Ｄ）成分を合成する際に共存させてもよい。
これらの任意成分は、通常、（Ａ）成分及び（Ｂ）成分ならびに任意選択の（Ｃ）成分及び／又は（Ｄ）成分及び／又は（Ｅ）成分に対して、１０質量部以下、５質量部以下、または３質量部以下の配合量で用いることができる。
【００９８】
基材
基材は、コーティング層により特に優れた防曇性、防曇持続性を付与される対象として位置付けられる。種々の材料を基材として採用することができる。なお、一実施形態においては、基材は、樹脂製であることが好ましい。上記樹脂製の基材としては、特に限定されないが、例えば、合成樹脂や天然樹脂等の有機基材を挙げることができる。
上記合成樹脂としては、熱可塑性樹脂と硬化性樹脂（熱硬化性樹脂、光硬化性樹脂、湿気硬化性樹脂等）を使用することができる。より詳細には、例えば、シリコーン樹脂、アクリル樹脂、メタクリル樹脂、フッ素樹脂、アルキド樹脂、アミノアルキド樹脂、ビニル樹脂、ポリエステル樹脂、スチレン−ブタジエン樹脂、ポリオレフィン樹脂、ポリスチレン樹脂、ポリケトン樹脂、ポリアミド樹脂、ポリカーボネート樹脂、ポリアセタール樹脂、ポリエーテルエーテルケトン樹脂、ポリフェニレンオキシド樹脂、ポリスルフォン樹脂、ポリフェニレンスルホン樹脂、ポリエーテル樹脂、ポリ塩化ビニル樹脂、ポリ塩化ビニリデン樹脂、尿素樹脂、フェノール樹脂、メラミン樹脂、エポキシ樹脂、ウレタン樹脂、シリコーン−アクリル樹脂等を挙げることができる。しかしながら、上記に限定されるものではない。
また、上記天然樹脂としては、特に限定されないが、例えば、セルロース系樹脂、天然ゴム等のイソプレン系樹脂、カゼイン等のタンパク質系樹脂等を挙げることができる。
一実施形態において、樹脂板の表面は、コロナ放電処理やフレーム処理、プラズマ処理等の表面処理がされてあっても構わないが、これらの表面処理は必須ではない。
使用される基材の種類、厚みや、表面処理により形成される膜の厚みは特に限定されず、用途に応じて適宜設定することができる。
【００９９】
コーティング組成物の製造
典型的な一実施態様において、本発明に係る塗膜を形成するためのコーティング組成物は、（Ａ）成分と（Ｂ）成分を予め混合後、水と混合する工程、および４０℃未満で１０分以上撹拌する工程を含む方法によって製造することができる。一般に水を含むコーティング組成物を製造する際は、コーティング組成物中に含まれる各成分をそれぞれ水で希釈後に混合する方法、水の中に各成分を混合する方法、および予め各成分を混合後、水で希釈する方法などが挙げられる。本発明においては（Ａ）成分と（Ｂ）成分を予め混合することが好ましい。予め混合することによって（Ａ）成分と（Ｂ）成分が強固に相互作用を形成し得る。そのようにして作成したコーティング組成物から得られる塗膜は耐水性が優れるため好ましい。さらに４０℃未満で１０分以上撹拌することにより、（Ａ）成分と（Ｂ）成分が均一に分散したコーティング組成物を形成し得る。そのようにして作成したコーティング組成物から得られる塗膜は、透明性が高く外観が優れるため好ましい。
【０１００】
塗膜の製造
一実施形態に係る塗膜は、例えば、水等の溶媒等に分散させたコーティング組成物（「水分散体」と略記することがある）を基材上に塗工し、乾燥して形成されうる。ここでの乾燥は、室温（例えば約０℃〜４５℃）にて、外部からの加熱なしに行うことができる。水分散体の粘度としては、好ましくは２０℃において０．１〜１０００００ｍＰａ・ｓであり、好ましくは１〜１００００ｍＰａ・ｓである（振動式粘度計により測定）。塗工方法としては、例えばスプレー吹き付け法、フローコーティング法、ロールコート法、刷毛塗り法、ディップコーティング法、スピンコーティング法、スクリーン印刷法、キャスティング法、グラビア印刷法、及びフレキソ印刷法等が使用可能である。なお、基材と塗膜との複合体は、例えば、塗膜を基材上で乾燥した後、所望により好ましくは２０℃〜５００℃、より好ましくは４０℃〜２５０℃での熱処理や紫外線照射等を行って形成してもよい。
一実施形態において、塗膜の乾燥後、５０℃以上１２０℃未満の温度で１０分乃至６０分熱処理を行うことが、基材との密着性、耐水性、擦過性の観点で好ましい。この熱処理の温度は、塗膜の硬化速度、密着性の観点からは６０℃以上がより好ましい。この熱処理の温度は、生産性、適用可能な基材種の観点からは１００℃以下が好ましく、８０℃以下がさらに好ましい。
このように形成された塗膜の表面についての望ましいＸＰＳ元素分析による特性は、（Ｂ）成分に関連して上述したとおりである。
【０１０１】
塗膜の厚みは、好ましくは０．０５〜１００μｍであり、より好ましくは０．１〜１０μｍである。透明性の面から、塗膜は１００μｍ以下であることが好ましく、耐候性及び防汚染性等の機能を発現するためには、０．０５μｍ以上であることが好ましい。なお、一実施形態において、「塗膜」は必ずしも連続膜である必要はなく、不連続膜、島状分散膜等の態様であっても構わない。
【実施例】
【０１０２】
次に、実施例及び比較例を挙げて本発明をより具体的に説明するが、本発明はその要旨を超えない限り、以下の実施例に限定されるものではない。本発明の主題は、あくまで添付の特許請求の範囲によって決定され得るものであり、その文言上の範囲に加え、当業者によって自明な変更、均等物などを含む。
なお、各種物性は下記の方法で評価した。
＜数平均粒子径＞
試料中の固形分含有量が１〜２０質量％となるよう適宜溶媒を加えて希釈し、湿式粒度分析計（日本国日機装製マイクロトラックＵＰＡ−９２３０）を用いて測定した。【０１０３】
＜水接触角＞
塗膜に脱イオン水の水滴を乗せ、２３℃で１分間放置した後、接触角測定装置（日本国協和界面科学製   ＣＡ−Ｘ１５０型接触角計）を用いて測定した。【０１０４】
＜塗膜外観＞
得られた塗膜の外観を、以下のように目視で評価した。
◎（良好）：透明である。
○（概ね良好）：一部白濁している。
×（不良）：全体的に白濁している。【０１０５】
＜密着性試験（碁盤目試験）＞
得られた塗膜について、ＪＩＳ−Ｋ５６００−５−６に準拠した方法で１ｍｍ角１００マスの碁盤目試験で下記のように評価した。
○（良好）：剥離がない。
△（中程度）：剥離が５０％未満である。
×（不良）：剥離が５０％以上である。【０１０６】
＜防曇性試験＞
８０℃に保った温水浴の水面から５ｃｍの高さのところに、得られた塗膜の試験片を塗膜面が下になるように設置し、温水浴からの蒸気を塗膜に連続照射し、照射から３０秒後の曇りの有無を目視によって下記のように評価した。なお、評価が△以上であれば実用上問題なく、○であればより好ましい。
○（良好）：全く曇らない。
△（中程度）：上記照射直後にわずかに曇る。
×（不良）：曇る。【０１０７】
＜耐擦過性＞
塗膜表面をキムワイプで一往復擦った際の塗膜の状態をデジタル顕微鏡にて観察し、下記のように評価した。
○（良好）：傷、剥離がともにない。
△（中程度）：剥離はないが傷が有る。
×（不良）：塗膜ごと剥離する。【０１０８】
＜ＸＰＳ測定＞
塗膜表面の相対元素濃度をＸＰＳ（アルバックファイ  Ｖｅｒａｓａ  ｐｒｏｂｅＩＩ）により測定した。励起源はｍｏｎｏ．ＡｌＫ・（１５ｋＶ×０．３ｍＡ）、分析サイズ約２００ｍｍφ、光電子取出角４５°として実施した。
取り込み領域は
Ｓｕｒｖｅｙ  ｓｃａｎ：  ０〜１，１００  ｅＶ
Ｎａｒｒｏｗ  ｓｃａｎ：  Ｃ１ｓ、Ｏ１ｓ、Ｓｉ２ｐ、Ｎ１ｓとし、
Ｐａｓｓ  Ｅｎｅｒｇｙは、
Ｓｕｒｖｅｙ  ｓｃａｎ：  １８８ｅＶ
Ｎａｒｒｏｗ  ｓｃａｎ：  ４７ｅＶ
として測定し、Ｃ１ｓスペクトルと金属酸化物（シリカ）由来の金属（Ｍ）スペクトルとから得られるＣ元素と金属元素の元素濃度比（Ｃ１ｓ／Ｍ）および炭素−酸素結合、炭素−窒素結合由来のＣ元素の相対元素濃度（ａｔｏｍｉｃ％）を求めた。
Ｃ１ｓのピーク分離では各成分の半値幅が同じとなるようにした。【０１０９】
＜耐水性試験＞
作製した防曇塗膜を４０℃温水に２４０時間浸漬後、２３℃５０％ＲＨの環境下に２４時間静置させた。得られた防曇塗膜に関し塗膜外観、密着性、防曇性を評価した。【０１１０】
＜耐湿性試験＞
作製した防曇塗膜を８５℃８５％ＲＨの環境下に２４時間曝露後、２３℃５０％ＲＨの環境下に１時間静置させた。得られた防曇塗膜に関し塗膜外観、密着性、水接触角、防曇性を評価した。【０１１１】
＜合成例１（重合体粒子（Ｄ）水分散体の合成）＞
還流冷却器、滴下槽、温度計及び撹拌装置を有する反応器に、イオン交換水１６００ｇ、ドデシルベンゼンスルホン酸４ｇを投入した後、撹拌下で温度を８０℃に加温した。これに、ジメチルジメトキシシラン１８５ｇ、フェニルトリメトキシシラン１１７ｇの混合液を反応容器中の温度を８０℃に保った状態で約２時間かけて滴下し、その後、反応容器中の温度が８０℃の状態で約１時間撹拌を続行した。次にアクリル酸ブチル８６ｇ、フェニルトリメトキシシラン１３３ｇ、３−メタクリロキシプロピルトリメトキシシラン１．３ｇの混合液とＮ，Ｎ−ジエチルアクリルアミド１３７ｇ、アクリル酸３ｇ、反応性乳化剤（商品名「アデカリアソープＳＲ−１０２５」、旭電化（株）製、固形分２５％水溶液）１３ｇ、過硫酸アンモニウムの２質量％水溶液４０ｇ、イオン交換水１９００ｇの混合液を、反応容器中の温度を８０℃に保った状態で約２時間かけて同時に滴下した。さらに反応容器中の温度が８０℃の状態で約２時間撹拌を続行した後、室温まで冷却し、１００メッシュの金網で濾過した後、イオン交換水で固形分を１０.０質量％に調整し、数平均粒子径８５ｎｍの重合体粒子（Ｄ）水分散体を得た。【０１１２】
＜合成例２（親水性化合物（Ｂ）−１の合成）＞
還流冷却器、滴下槽、窒素導入管、温度計及び撹拌装置を有する反応器に、イソプロパノール３６０ｇ、Ｎ，Ｎ−ジエチルアクリルアミド６０．０ｇ、アクリル酸ブチル３８．７ｇ、２−ヒドロキシエチルメタクリレート１．３ｇをそれぞれ投入した後、窒素ガスを吹き込みながら８０℃に加熱した。開始剤としてＶ−７０（和光純薬株式会社製）２．４ｇをイソプロパノール４０ｇに溶解させたものを、反応容器中の温度を８０℃に保った状態で約２時間かけて滴下した。さらに反応容器中の温度が８０℃の状態で約２時間撹拌を続行した後、室温まで冷却し、減圧下でイソプロパノールを除去することで親水性化合物（Ｂ）−１を得た。本合成例における原料の種類および配合量（ｇ）、並びに分子量、密度、ＨＬＢ（グリフィン法により測定）を、表１に示す。ここでの分子量は、ＧＰＣによって測定されるポリスチレン換算で示される重量（質量）基準の平均分子量である（ＪＩＳ  Ｋ７２５２−１に準拠）。【０１１３】
＜合成例３〜５（親水性化合物（Ｂ）−２、（Ｂ）−３及び（Ｂ）−４の合成）＞
合成例３〜５にて、表１に示すとおり、原料の種類や配合量を変えること以外は合成例２に準じた方法で、親水性化合物（Ｂ）−２、（Ｂ）−３及び（Ｂ）−４を製造した。合成例３〜５に用いた原料の種類や配合量に加えて、得られた親水性化合物の分子量、密度、ＨＬＢ（グリフィン法により測定）をそれぞれ表１に示した。【０１１４】
【表１】
2017159564.tif 000003
【０１１５】
上記表中の各化合物の名称の略語は、以下のとおりである。
・ＤＥＡＡｍ：Ｎ，Ｎ−ジエチルアクリルアミド
・ＳＰＤＭＡＭ：２−（Ｎ−３−スルホプロピル−Ｎ，Ｎ−ジメチルアンモニウム）エチルメタクリラート
・ＢＡ：アクリル酸ブチル
・２−ＨＥＭＡ：２−ヒドロキシエチルメタクリラート
・ＰＥＧＭ：ポリ（エチレングリコール）メタクリラート
・ＡＡ：アクリル酸【０１１６】
〔実施例１〕
金属酸化物（Ａ）として数平均粒子径４ｎｍの水分散コロイダルシリカ（商品名「スノーテックス−ＯＸＳ」、日産化学工業（株）製、固形分１０質量％）４０．０ｇ、親水性化合物（Ｂ）として、ポリオキシエチレン−オキシプロピレン−オキシエチレントリブロックコポリマー（商品名「Ｐ１２３」、Ｓｉｇｍａ−Ａｌｄｒｉｃｈ  Ｊａｐａｎ製、固形分１００質量％、密度１．１ｇ／ｃｍ３、平均粒径２．１ｎｍ）４．０ｇを混合後、２５℃で１時間攪拌した。次いで、蒸留水１７．３ｇを混合後、２５℃でさらに１時間攪拌し、固形分１５％のコーティング組成物を得た。得られたコーティング組成物を縦６０ｍｍ×横６０ｍｍ×厚さ２ｍｍのポリカーボネート板（タキロン社製）にスピンコーターにより８００ｒｐｍ×５ｓｅｃの条件でコーティングし、２０℃の環境で３０分間乾燥させた。その後、８０℃で３０分間乾燥することにより、試験板を得た。得られた塗膜の膜厚は３００ｎｍであった。塗膜外観は良好（透明）であった。また、水接触角は、１０°であり高い親水性を示した。表面のＸＰＳによる元素分析においてＣ１ｓスペクトルとシリカ由来のＳｉスペクトルとから得られるＣ元素とＳｉ元素との元素濃度比（Ｃ１ｓ／Ｓｉ）は０．８、炭素−酸素結合、炭素−窒素結合に由来するＣ１ｓスペクトルから得られるＣ元素の相対元素濃度は１３ａｔｏｍｉｃ％であった。得られた試験片を、耐水性試験として、温度４０℃の温水に２４０時間浸漬後、温水から試験片を取り出し、２３℃５０％ＲＨの環境下に２４時間静置した後の塗膜外観、密着性、防曇性を評価した結果、塗膜外観は良好で防曇性も維持されており、耐水性は概して良好であった。得られた試験片を、耐湿性試験として、温度８５℃、８５％ＲＨの環境試験器に２４時間入れ、次いで温度２３℃、５０％ＲＨの環境下に１時間静置させた後、塗膜外観、密着性、水接触角、防曇性の評価を行った結果、塗膜外観は良好で親水性（水接触角）、防曇性も維持されており、耐湿性は慨して良好であった。各原料の配合量（質量部）を表２に示す。初期特性を含めた各評価結果を表３に示す。【０１１７】
〔実施例２〜１０、１２、１３及び比較例１〜５〕
実施例２〜１０、１２、１３及び比較例１〜５にて、表２及び表４に示すとおり、原料の種類や配合量（質量部）を変えること以外は実施例１に準じた方法で塗膜を製造し、塗膜試験片を作製して塗膜性能の評価を行った。初期特性を含めた塗膜性能の評価結果を表３及び表５に示す。【０１１８】
〔実施例１１〕
金属酸化物（Ａ）として数平均粒子径１５ｎｍの水分散コロイダルシリカ（商品名「スノーテックス−Ｏ」、日産化学工業（株）製、固形分２０質量％）４０．０ｇ、親水性化合物（Ｂ）として、ポリオキシエチレン−オキシプロピレン−オキシエチレントリブロックコポリマー（商品名「Ｐ１２３」、Ｓｉｇｍａ−Ａｌｄｒｉｃｈ  Ｊａｐａｎ製、固形分１００質量％、密度１．１ｇ／ｃｍ３、平均粒径２．１ｎｍ）４．０ｇ、ポリイソシアネートＢ  ３．２ｇを混合後、２５℃で１時間攪拌した。次いで、蒸留水１７．３ｇを混合後、２５℃でさらに１時間攪拌し、固形分１５％のコーティング組成物を得た。得られたコーティング組成物を縦６０ｍｍ×横６０ｍｍ×厚さ２ｍｍのポリカーボネート板（タキロン社製）にスピンコーターにより８００ｒｐｍ×５ｓｅｃの条件でコーティングし、２０℃の環境で３０分間乾燥させた。その後、１２０℃で３０分間乾燥することにより、試験板を得た。得られた塗膜の膜厚は３００ｎｍであった。塗膜外観は良好（透明）であった。また、水接触角は、１５°であり高い親水性を示した。表面のＸＰＳによる元素分析においてＣ１ｓスペクトルとシリカ由来のＳｉスペクトルとから得られるＣ元素とＳｉ元素との元素濃度比（Ｃ１ｓ／Ｓｉ）は３．０、炭素−酸素結合、炭素−窒素結合に由来するＣ１ｓスペクトルから得られるＣ元素の相対元素濃度は２８ａｔｏｍｉｃ％であった。得られた試験片を、耐水性試験として、温度４０℃の温水に２４０時間浸漬後、温水から試験片を取り出し、２３℃５０％ＲＨの環境下に２４時間静置後の塗膜外観、密着性、防曇性を評価した結果、塗膜外観は良好で防曇性も維持されており、耐水性は概して良好であった。得られた試験片を、耐湿性試験として、温度８５℃、８５％ＲＨの環境試験器に２４時間入れ、次いで温度２３℃、５０％ＲＨの環境下に１時間静置させた後、塗膜外観、密着性、水接触角、防曇性の評価を行った結果、塗膜外観は良好で親水性（水接触角）、防曇性も維持されており、耐湿性は慨して良好であった。各原料の配合量（質量部）を表２に示す。初期特性を含めた各評価結果を表３に示す。【０１１９】
〔比較例６〕
金属酸化物（Ａ）として数平均粒子径４ｎｍの水分散コロイダルシリカ（商品名「スノーテックス−ＯＸＳ」、日産化学工業（株）製、固形分１０質量％）４０．０ｇ、親水性化合物（Ｂ）として、ポリオキシエチレン−オキシプロピレン−オキシエチレントリブロックコポリマー（商品名「Ｐ１２３」、Ｓｉｇｍａ−Ａｌｄｒｉｃｈ  Ｊａｐａｎ製、固形分１００質量％、密度１．１ｇ／ｃｍ３、平均粒径２．１ｎｍ）４．０ｇを混合後２５℃で１時間撹拌した。次いで、蒸留水１７．３ｇを混合後、５０℃で１０分攪拌した。撹拌後のコーティング組成物は著しく増粘しており成膜不可であった。比較例６のコーティング組成物（塗膜の原料）の各原料の配合量（質量部）を表４に示す。【０１２０】
〔比較例７〕
金属酸化物（Ａ）として数平均粒子径４ｎｍの水分散コロイダルシリカ（商品名「スノーテックス−ＯＸＳ」、日産化学工業（株）製、固形分１０質量％）４０．０ｇ、親水性化合物（Ｂ）として、ポリオキシエチレン−オキシプロピレン−オキシエチレントリブロックコポリマー（商品名「Ｐ１２３」、Ｓｉｇｍａ−Ａｌｄｒｉｃｈ  Ｊａｐａｎ製、固形分１００質量％、密度１．１ｇ／ｃｍ３、平均粒径２．１ｎｍ）４．０ｇを混合後２５℃で１時間撹拌した。蒸留水１７．３ｇ、２０％アンモニア水溶液０．０４ｇを混合しｐＨを８．０に調整後、２５℃で２時間攪拌し固形分１５％のコーティング組成物を得た。得られたコーティング組成物を縦６０ｍｍ×横６０ｍｍ×厚さ２ｍｍのポリカーボネート板（タキロン社製）にスピンコーターにより８００ｒｐｍ×５ｓｅｃの条件でコーティングし、２０℃の環境で３０分間乾燥させた。その後、８０℃で３０分間乾燥することにより、試験板を得た。得られた塗膜の膜厚は３００ｎｍであった。塗膜外観は良好（透明）であった。また、水接触角は、１０°であり高い親水性を示した。表面のＸＰＳによる元素分析においてＣ１ｓスペクトルとシリカ由来のＳｉスペクトルとから得られるＣ元素とＳｉ元素との元素濃度比（Ｃ１ｓ／Ｓｉ）は１１、炭素−酸素結合、炭素−窒素結合に由来するＣ１ｓスペクトルから得られるＣ元素の相対元素濃度は５１ａｔｏｍｉｃ％であった。得られた試験片を、耐水性試験として、温度４０℃の温水に２４０時間浸漬後、温水から試験片を取り出したところ、塗膜の溶出が確認された。得られた試験片を、耐湿性試験として、温度８５℃、８５％ＲＨの環境試験器に２４時間入れ、次いで温度２３℃、５０％ＲＨの環境下に１時間静置させた後、塗膜外観、密着性、水接触角、防曇性の評価を行った結果、過半部が剥離し、密着性が著しく悪化していることが分かった。比較例７の塗膜の各原料の配合量（質量部）を表４に、初期特性を含めた塗膜性能の評価結果を表５に示す。【０１２１】
〔比較例８〕
金属酸化物（Ａ）として数平均粒子径４ｎｍの水分散コロイダルシリカ（商品名「スノーテックス−ＯＸＳ」、日産化学工業（株）製、固形分１０質量％）４０．０ｇ、親水性化合物（Ｂ）として、ポリオキシエチレン−オキシプロピレン−オキシエチレントリブロックコポリマー（商品名「Ｐ１２３」、Ｓｉｇｍａ−Ａｌｄｒｉｃｈ  Ｊａｐａｎ製、固形分１００質量％、密度１．１ｇ／ｃｍ３、平均粒径２．１ｎｍ）４．０ｇを混合後２５℃で１時間撹拌した。次いで、蒸留水３５６．０ｇを混合後、２５℃で１時間攪拌した。撹拌後のコーティング組成物（蒸留水濃度９８％；固形分濃度２質量％）は、成膜性が低く、基材上に成膜不可であった。比較例８のコーティング組成物（塗膜の原料）の各原料の配合量（質量部）を表４に示す。【０１２２】
〔比較例９〕
金属酸化物（Ａ）として数平均粒子径４ｎｍの水分散コロイダルシリカ（商品名「スノーテックス−ＯＸＳ」、日産化学工業（株）製、固形分１０質量％）４０．０ｇ、親水性化合物（Ｂ）として、ポリオキシエチレン−オキシプロピレン−オキシエチレントリブロックコポリマー（商品名「Ｐ１２３」、Ｓｉｇｍａ−Ａｌｄｒｉｃｈ  Ｊａｐａｎ製、固形分１００質量％、密度１．１ｇ／ｃｍ３、平均粒径２．１ｎｍ）４．０ｇ、蒸留水１７．３を混合後２５℃で２時間撹拌し固形分１５％のコーティング組成物を得た。本比較例では、他の例と異なり、蒸留水を（Ａ）成分及び（Ｂ）成分と一括で混合した。得られたコーティング組成物を縦６０ｍｍ×横６０ｍｍ×厚さ２ｍｍのポリカーボネート板（タキロン社製）にスピンコーターにより８００ｒｐｍ×５ｓｅｃの条件でコーティングし、２０℃の環境で３０分間乾燥させた。その後、８０℃で３０分間乾燥することにより、試験板を得た。得られた塗膜の膜厚は３００ｎｍであった。塗膜外観は良好（透明）であった。また、水接触角は２８°であった。表面のＸＰＳによる元素分析においてＣ１ｓスペクトルとシリカ由来のＳｉスペクトルとから得られるＣ元素とＳｉ元素との元素濃度比（Ｃ１ｓ／Ｓｉ）は１１、炭素−酸素結合、炭素−窒素結合に由来するＣ１ｓスペクトルから得られるＣ元素の相対元素濃度は５１ａｔｏｍｉｃ％であった。得られた試験片を、耐水性試験として、温度４０℃の温水に２４０時間浸漬後、温水から試験片を取り出したところ、塗膜の溶出が確認された。得られた試験片を、耐湿性試験として、温度８５℃、８５％ＲＨの環境試験器に２４時間入れ、次いで温度２３℃、５０％ＲＨの環境下に１時間静置させた後、塗膜外観、密着性、水接触角、防曇性の評価を行った結果、過半部が剥離し、密着性が著しく悪化していることが分かった。比較例９の塗膜の各原料の配合量（質量部）を表４に、初期特性を含めた塗膜性能の評価結果を表５に示す。【０１２３】
【表２】
2017159564.tif 000004
【０１２４】
表２中に注記された各参照番号は、以下を意味する。
１）ＳＴＯＸＳ：日産化学工業（株）製、スノーテックス−ＯＸＳ、固形分１０質量％、酸性タイプ、平均粒子径４ｎｍ
２）ＳＴＯ：日産化学工業（株）製、スノーテックス−Ｏ、固形分２０％、酸性タイプ、平均粒子径１５ｎｍ
３）ＳＴＯＬ：日産化学工業（株）製、スノーテックス−ＯＬ、固形分２０質量％、酸性タイプ、平均粒子径４０〜４５ｎｍ
４）Ｐ１２３：Ｓｉｇｍａ−Ａｌｄｒｉｃｈ  Ｊａｐａｎ製、固形分１００質量％
５）ＰＥ１０１００：ＢＡＳＦ製、プルロニックＰＥ１０１００、固形分１００質量％
６）ポリイソシアネートＡ：旭化成（株）製、ＷＴ３０−１００、固形分１００質量％
７）ポリイソシアネートＢ：旭化成（株）製、ＷＭ４４−Ｌ７０Ｇ
【０１２５】
【表３】
2017159564.tif 000005
【０１２６】
【表４】
2017159564.tif 000006
【０１２７】
表４中に注記された参照番号は、以下を意味する。表中のＳＴＯＸＳ、ＳＴＯ及びＰ１２３は、表２について説明されたとおりである。
８）Ｌ４４：（株）ＡＤＥＫＡ製、プルロニックＬ−４４、固形分１００％
９）ＰＥＧ４０００：東京化成工業（株）製、ポリエチレングリコール４，０００、固形分１００％【０１２８】
【表５】
2017159564.tif 000007
【０１２９】
比較例１、比較例６、比較例８については基材への成膜が困難であったため、各種塗膜物性評価は実施していない。【０１３０】
＜評価結果＞
表３、表５から明らかなように、本発明の塗膜である実施例１〜１３は、塗膜外観、親水性、防曇性、耐水性、耐湿性の全てにおいて優れた塗膜性能を有していた。特に、硬化剤であるイソシアネート系化合物（Ｃ）を配合した実施例１０、１１においては耐水性試験後及び耐湿性試験後の塗膜の基材に対する密着性が更に改善された。重合体粒子（Ｄ）を配合した実施例１２、１３においては、耐水性試験後の塗膜の基材に対する密着性が更に改善された。一方、比較例１のコロイダルシリカのみからなるコーティング組成物を使用した場合、基材へのぬれ性、成膜性に乏しく塗膜が得られなかった。比較例２の親水性化合物のみからなるコーティング組成物を使用した場合、形成された塗膜は、コロイダルシリカなどへの固定化がなされていないために耐水性が非常に悪かった。比較例３のようにコロイダルシリカに対する親水性化合物の量が十分でないコーティング組成物を使用した場合、（得られる塗膜のＣ１ｓ／Ｓｉの値が０．２未満になり）コーティング組成物の分散安定性に乏しいことから得られた塗膜の外観は非常に悪かった。また、塗膜表面にコロイダルシリカが露出していることから、耐湿性試験後の防曇性が非常に悪かった。比較例４のようにコロイダルシリカに対する親水性化合物の添加量が多すぎるコーティング組成物を使用した場合、（得られる塗膜のＣ１ｓ／Ｓｉの値が１０超になり）塗膜の耐水性が非常に悪かった。比較例５のＰＥＧ４０００を親水性化合物として用いて作製した塗膜では、コロイダルシリカと親水性化合物との相互作用が弱くコロイダルシリカ表面に親水性化合物が固定化されない（その結果、Ｃ１ｓ／Ｓｉの値が０．２未満になる）ため、耐水性、耐湿性ともに非常に悪かった。比較例７のコーティング組成物のｐＨを８に調製して作製した塗膜は、Ｃ１ｓ／Ｓｉの値が１０超であり、耐水性が非常に悪かった。比較例６のようにコーティング組成物を予め５０℃で加熱撹拌した場合、この組成物の著しい増粘、凝集が生じ成膜不可であった。比較例８のようにコーティング組成物中の固形分濃度が２質量％の場合、基材への濡れ性が悪く成膜不可であった。比較例９のように組成物の原料を一括混合した場合、耐水性が低下した。
【産業上の利用可能性】
【０１３１】
本発明の塗膜は、塗膜外観、親水性、防曇性、耐水性に優れ、高温多湿下のような過酷な環境下においても防曇性を長期に維持可能である。従って、本発明の塗膜は、高い防曇性が必要とされる防曇塗膜として、特に好適に使用できる。さらに、例えば自動車のヘッドランプ等の車両灯具などの自動車外装部品用の塗膜として、高湿度環境下での防曇耐久性が求められる用途のために用いることができる。また、本発明の塗膜は、各種機器の内部部品や高所に設置される部品のように、曇り除去のために容易に取り出すことができないような部品にも用いることができる。本発明に係る塗膜について上述した特徴及び利点の全ては、これらの防曇塗膜、自動車外装部品用塗膜、内部部品用塗膜についても適用される。
【手続補正書】
【提出日】平成30年4月6日(2018.4.6)
【手続補正１】
【補正対象書類名】明細書
【補正対象項目名】００２９
【補正方法】変更
【補正の内容】
【００２９】
塗膜表面のＸＰＳによる元素分析においてＣ１ｓ／Ｍの下限は、より好ましくは０．３以上、更に好ましくは０．４以上である。その上限は、より好ましくは８以下である。換言すれば、Ｃ１ｓ／Ｍは、０．２〜８の範囲、０．３〜１０の範囲、０．３〜８の範囲、
０．４〜１０の範囲、または０．４〜８の範囲であってよい。
また、塗膜表面のＸＰＳによる元素分析において、炭素−酸素結合、及び／又は炭素−窒素結合に由来するＣ１ｓスペクトルの相対元素濃度の下限は、より好ましくは１０ａｔｏｍｉｃ％以上である。その上限は、より好ましくは４０ａｔｏｍｉｃ％以下である。換言すれば、炭素−酸素結合、及び／又は炭素−窒素結合に由来するＣ１ｓスペクトルの相対元素濃度は、５〜４０ａｔｏｍｉｃ％の範囲、１０〜５０ａｔｏｍｉｃ％の範囲、または１０〜４０ａｔｏｍｉｃ％の範囲であってよい。
塗膜表面のＸＰＳによる元素分析は、例えば下記の装置及び測定条件で行うことができる。
使用機器としては、例えば、アルバックファイ株式会社製のＶｅｒａｓａ  ｐｒｏｂｅ  ＩＩを用い、励起源としてｍｏｎｏＡｌＫ・（１５ｋＶ×３．３ｍＡ）を用いることができる。測定試料の塗膜の表面に１ｍｍ×２ｍｍのマスクを被せて測定範囲とする。
光電子取出し角は４５°で行い、取込領域はＳｕｒｖｅｙ  ｓｃａｎが０〜１，１００  ｅＶ、Ｎａｒｒｏｗ  ｓｃａｎがＣ１ｓ、Ｎ１ｓ、Ｓｉ２ｐ、Ｏ１ｓの領域を行う。また、Ｐａｓｓ  ＥｎｅｒｇｙはＳｕｒｖｅｙ  ｓｃａｎが１１７．５  ｅＶ、Ｎａｒｒｏｗ  ｓｃａｎが４６．９５ｅＶで行う。
【手続補正２】
【補正対象書類名】明細書
【補正対象項目名】００９０
【補正方法】変更
【補正の内容】
【００９０】
（Ｅ）成分：加水分解性珪素化合物
本発明に係る塗膜を形成するためのコーティング組成物は、（Ａ）成分及び（Ｂ）成分に加え、（Ｅ）成分として加水分解性珪素化合物を含んでよい。また、コーティング組成物は、（Ａ）成分、（Ｂ）成分及び（Ｃ）成分に加え、（Ｅ）成分として加水分解性珪素化合物を含んでよい。また、コーティング組成物は、（Ａ）成分、（Ｂ）成分及び（Ｄ）成分に加え、（Ｅ）成分として加水分解性珪素化合物を含んでよい。また、コーティング組成物は、（Ａ）成分、（Ｂ）成分、（Ｃ）成分及び（Ｄ）成分に加え、（Ｅ）成分として加水分解性珪素化合物を含んでよい。
一実施形態において、コーティング組成物（及びこれから形成される塗膜）は、（Ｅ）成分：下記式（６）、下記式（７）、又は下記式（８）で表される加水分解性珪素化合物をさらに含んでいてもよい。この場合、コーティング組成物における（Ａ）成分と（Ｄ）成分との質量比は、例えばＡ／Ｄ＝５０／１００〜１０００／１００であり、（Ａ）成分と（Ｅ）成分との質量比は、例えばＥ／Ａ＝５／１００〜９０／１００である。以下、下記式（６）で表される加水分解性珪素含有化合物を（ｅ１）成分とし、下記式（７）で表される加水分解性珪素含有化合物を（ｅ２）成分とする。
Ｒ１ｎＳｉＸ４−ｎ  （６）
（式（６）において、Ｒ１は水素又は炭素数１〜１０のアルキル基、アルケニル基、アルキニル基、アリール基を表す。またこれらの置換基上にさらにハロゲン基、ヒドロキシ基、メルカプト基、アミノ基、（メタ）アクリロイル基、エポキシ基等の官能基を有していてもよい。Ｘは加水分解基を表し、ｎは０〜３の整数である。加水分解基とは加水分解により水酸基が生じる基であればよく、ハロゲン原子、アルコキシ基、アシルオキシ基、アミノ基、フェノキシ基、オキシム基等が挙げられる。）
Ｘ３Ｓｉ−Ｒ２ｎ−ＳｉＸ３  （７）
（式（７）において、Ｘは加水分解基を表し、Ｒ２は炭素数１〜６のアルキレン基又はフェニレン基を表す。また、ｎは０又は１である。）
【国際調査報告】
2017159564.tif 000008
2017159564.tif 000009
2017159564.tif 000010
2017159564.tif 000011